(57)【特許請求の範囲】
【請求項１】
活性光線硬化型インクジェットインクを記録媒体に着弾させる工程と、
該記録媒体に着弾したインクに活性光線を照射して硬化させる工程と、
を含む、インクジェット記録方法であって、
該活性光線硬化型インクジェットインクが、少なくとも、ゲル化剤と、光重合性化合物と、光重合開始剤とを含み、
該活性光線硬化型インクジェットインクのゲル化温度Ｔ１（℃）と、該活性光線硬化型インクジェットインクが該記録媒体に着弾した時の該インクの温度Ｔ２（℃）と、該活性光線硬化型インクジェットインクが、該活性光線によって照射される時の該インクの温度Ｔ３（℃）とが、Ｔ１（℃）＞Ｔ２（℃）＞Ｔ３（℃）、かつＴ２（℃）−Ｔ３（℃）＞５℃である関係を満たし、
さらに、該Ｔ３（℃）における、該光重合性化合物に対する該ゲル化剤の溶解度が０．１質量％未満であることを特徴とする、インクジェット記録方法。
【請求項２】
前記Ｔ２（℃）における前記活性光線硬化型インクジェットインクの粘度が１０Ｐａ・ｓ以上、１０００Ｐａ・ｓ未満であって、かつ、前記Ｔ３（℃）における前記活性光線硬化型インクジェットインクの粘度が１０Ｐａ・ｓ以上、１００００Ｐａ・ｓ未満であることを特徴とする、請求項１に記載のインクジェット記録方法。
【請求項３】
前記ゲル化剤の分子量が８００未満であって、かつ、前記ゲル化剤のＣｌｏｇＰが６．０以上であり、
前記ゲル化剤の含有量が、前記活性光線硬化型インクジェットインクの全質量に対して１．０〜７．０質量％であり、
前記光重合性化合物が、分子量が２８０〜１５００であって、かつ、ＣｌｏｇＰ値が４．０〜７．０の範囲内である（メタ）アクリレート化合物を含むことを特徴とする、請求項１又は２に記載のインクジェット記録方法。
【請求項４】
前記ゲル化剤が、下記の一般式（Ｇ１）で表される化合物、及び一般式（Ｇ２）で表される化合物のうちの少なくとも１つの化合物を含むことを特徴とする、請求項１〜３のいずれか１項に記載のインクジェット記録方法。
一般式（Ｇ１）：Ｒ１−ＣＯ−Ｒ２
一般式（Ｇ２）：Ｒ３−ＣＯＯ−Ｒ４
（該一般式（Ｇ１）及び一般式（Ｇ２）中、Ｒ１〜Ｒ４は、それぞれ独立に、炭素数１２以上の直鎖部分を含み、さらに分岐部分を含んでもよい炭化水素基を表す。）
【請求項５】
請求項１〜４のいずれか１項に記載のインクジェット記録方法を用いたことを特徴とする、インクジェット記録装置。
【請求項６】
前記活性光線硬化型インクジェットインクが該記録媒体に着弾する着弾部と、
該記録媒体に着弾されたインクが活性光線によって照射される照射部と、
温度調整機構Ａと、
温度調整機構Ｂと、
を備え、
該温度調整機構Ａは、前記着弾部におけるインクの温度が前記Ｔ２（℃）となるように、前記活性光線硬化型インクジェットインクの温度を調整するよう構成され、かつ、
該温度調整機構Ｂは、前記照射部におけるインクの温度が前記Ｔ３（℃）となるように、前記活性光線硬化型インクジェットインクの温度を調整するよう構成されることを特徴とする、請求項５に記載のインクジェット記録装置。
【請求項７】
前記温度調整機構Ａと前記温度調整機構Ｂとが非連続的に配置されている、請求項６に記載のインクジェット記録装置。
【発明の詳細な説明】
【技術分野】
【０００１】
本発明は、インクジェット記録方法に関する。また、本発明は、インクジェット記録方法を用いたインクジェット記録装置に関する。
【背景技術】
【０００２】
インクジェット記録方式は、簡易かつ安価に画像を形成できることから、各種印刷分野で用いられている。インクジェット記録方式の一つとして、紫外線硬化型インクジェットインクの液滴を記録媒体に着弾させた後、紫外線を照射して硬化させて画像を形成する紫外線硬化型インクジェット方式がある。紫外線硬化型インクジェット方式は、インク吸収性のない記録媒体においても、高い耐擦過性と密着性を有する画像を形成できることから、近年注目されつつある。【０００３】
しかし、従来の紫外線硬化型のインクジェット記録方式による画像形成方法では、画質の向上を図るうえで、種々の問題があった。例えば、ライン記録ヘッドを用いたシングルパス記録方式や、高速シリアル方式といった高速記録の際に、隣り合うドット同士の合一（液より）を抑制できず、画質が劣るという問題があった。【０００４】
画質の向上を図るうえで、例えば、特許文献１では、下地上でインクを平滑化する方法であって、少なくとも１つの第１の照射エネルギー源が発する第１の照射線を用いて多孔質下地の第１の面に付着するインクを照射する工程を含み、第１の照射がインクを少なくともインクの粘性閾値温度まで加熱し、インクを第１の面上で側方に流動させてインクの平滑化をもたらし、インクを十分素早く加熱し、したがってインクから下地への熱伝達を平滑化期間中は十分小さくし、これにより下地界面のインクを粘性閾値温度未満の温度に冷却し、それによって下地への相当量のインク浸透を阻止する方法が開示されている。【０００５】
また、例えば、特許文献２では、記録媒体上に活性光線硬化型インクを吐出し画像を形成する画像形成工程と、記録媒体上に形成された画像に気体を吹き付ける工程と、活性光線を照射する活性光線照射工程とを有し、前記活性光線硬化型インクが室温（２５℃）で固体の活性光線硬化型インクであることを特徴とする、インクジェット記録方法が開示されている。
【先行技術文献】
【特許文献】
【０００６】
【特許文献１】特開２０１１−２２４９９４号公報
【特許文献２】特開２０１３−１９３２８８号公報
【発明の概要】
【発明が解決しようとする課題】
【０００７】
特許文献１及び特許文献２のように、従来から、インクジェットインクのレベリング性に着目して、インクジェット記録方式によって得られる画像の光沢性の向上を図る技術が知られている。【０００８】
しかしながら、インクジェット記録方法において、レベリング性を向上させる目的で、インクジェットインクが記録媒体に着弾した時、インクジェットインクに活性光線を照射する時等にインク温度を高くすると、ピニング性の低下によるドット同士の合一（液より）が発生し、画質の劣化を招くという問題がある。隣り合うドットの合一（液より）を防ぐことだけに着目すれば、防ぐ方法の一つに、ゲル化剤を、紫外線硬化型インクジェットインクに添加する技術があり、ゲル化剤を含むことによって、紫外線硬化型インクジェットインクは、着弾後のゾルゲル相転移によりインク粘度が急増し、隣り合うドット同士の合一（液より）を防ぐことができる（ピニング効果）。【０００９】
また、ラジカル重合型の活性光線硬化型インクジェットインクは、酸素によってインクの塗膜表面における重合反応が阻害されることが知られているが、ラジカル重合型の活性光線硬化型インクジェットインクであっても、インクをゲル化することによって粘度を上昇させ、酸素の阻害を軽減することができるという検討報告がある。【００１０】
さらに、活性光線硬化型インクジェットインクを用いたインクジェット記録装置では、ＵＶランプ等の光源の出力が寿命の観点で経時劣化が生じたとき、より高速で印字しようとしたとき、又はインク中の顔料濃度を高くしようとしたときに、インクに照射されるエネルギー量が少なくなるために、インクの重合反応における酸素阻害の影響が大きくなる。その結果、ゲル化剤を含有しないラジカルインクは表面のベタつきが悪化するという顕著な欠陥を生じることとなる。一方、ゲル化剤を含有する活性光線硬化型インクジェットインク（ゲル化ＵＶインク）の場合には、ゲル化剤を含有しないラジカルインクに比べ酸素の影響を受けにくいため、印字直後の硬化膜への影響は小さく、特に問題として着目されることはこれまではなかった。【００１１】
しかしながら、本発明者らが鋭意検討した結果、ゲル化剤を含有する活性光線硬化型インクジェットインク（ゲル化ＵＶインク）を用いた場合でも、ＵＶランプ等の光源の経時劣化等の理由によりインクの硬化性が低下するようになると、硬化膜に重大な欠陥が生じることが判明した。すなわち、硬化後に経時でゲル化剤が表面にマイグレート（析出、ブリード又は泣き出しともいう）するブルーミング現象が発生してしまうことがわかった。ブルーミング現象が起こることにより、インクの塗膜表面が粉末状になってしまい印字物としての外観を損ねるだけでなく、画像濃度の低下や光沢変動をも引き起こすという問題が起こることとなる。【００１２】
本発明は上記の事情に鑑みてなされたものであって、本発明の第１の目的とするところは、ゲル化剤含有の活性光線硬化型インクジェットインクのレベリング性とピニング性とを少なくとも維持しながらブルーミングを抑制することができる、インクジェット記録方法を提供することにある。また、本発明の第２の目的とするところは、少ない光エネルギー照射量で硬化し、かつ、経時におけるブルーミングで画像欠陥が起こらない印字物を得ることができる、インクジェット記録方法を提供することにある。さらに、本発明の第３の目的とするところは、それらのインクジェット記録方法を用いたインクジェット記録装置を提供することにある。
【課題を解決するための手段】
【００１３】
上記目的を達成するために、本発明者らは鋭意検討を重ねたところ、以下の構成からなる解決手段を見出し、本発明を完成するに至った。【００１４】
上記目的を達成するための具体的な解決手段は、以下の第（１）項〜第（７）項である。
（１）活性光線硬化型インクジェットインクを記録媒体に着弾させる工程と、該記録媒体に着弾したインクに活性光線を照射して硬化させる工程と、を含む、インクジェット記録方法であって、該活性光線硬化型インクジェットインクが、少なくとも、ゲル化剤と、光重合性化合物と、光重合開始剤とを含み、該活性光線硬化型インクジェットインクのゲル化温度Ｔ１（℃）と、該活性光線硬化型インクジェットインクが該記録媒体に着弾した時の該インクの温度Ｔ２（℃）と、該活性光線硬化型インクジェットインクが、該活性光線によって照射される時の該インクの温度Ｔ３（℃）とが、Ｔ１（℃）＞Ｔ２（℃）＞Ｔ３（℃）である関係を満たし、さらに、該Ｔ３（℃）における、該光重合性化合物に対する該ゲル化剤の溶解度が０．１質量％未満であることを特徴とする、インクジェット記録方法。
（２）前記Ｔ２（℃）における前記活性光線硬化型インクジェットインクの粘度が１０Ｐａ・ｓ以上、１０００Ｐａ・ｓ未満であって、かつ、前記Ｔ３（℃）における前記活性光線硬化型インクジェットインクの粘度が１０Ｐａ・ｓ以上、１００００Ｐａ・ｓ未満であることを特徴とする、第（１）項に記載のインクジェット記録方法。
（３）前記ゲル化剤の分子量が８００未満であって、かつ、前記ゲル化剤のＣｌｏｇＰが６．０以上であり、前記ゲル化剤の含有量が、前記活性光線硬化型インクジェットインクの全質量に対して１．０〜７．０質量％であり、前記光重合性化合物が、分子量が２８０〜１５００であって、かつ、ＣｌｏｇＰ値が４．０〜７．０の範囲内である（メタ）アクリレート化合物を含むことを特徴とする、第（１）項又は第（２）項に記載のインクジェット記録方法。
（４）前記ゲル化剤が、下記の一般式（Ｇ１）で表される化合物、及び一般式（Ｇ２）で表される化合物のうちの少なくとも１つの化合物を含むことを特徴とする、第（１）項〜第（３）項のいずれか１項に記載のインクジェット記録方法。
一般式（Ｇ１）：Ｒ１−ＣＯ−Ｒ２
一般式（Ｇ２）：Ｒ３−ＣＯＯ−Ｒ４
（該一般式（Ｇ１）及び一般式（Ｇ２）中、Ｒ１〜Ｒ４は、それぞれ独立に、炭素数１２以上の直鎖部分を含み、さらに分岐部分を含んでもよい炭化水素基を表す。）
（５）第（１）項〜第（４）項のいずれか１項に記載のインクジェット記録方法を用いたことを特徴とする、インクジェット記録装置。
（６）前記活性光線硬化型インクジェットインクが該記録媒体に着弾する着弾部と、該記録媒体に着弾されたインクが活性光線によって照射される照射部と、温度調整機構Ａと、温度調整機構Ｂとを備え、該温度調整機構Ａは、前記着弾部におけるインクの温度が前記Ｔ２（℃）となるように、前記活性光線硬化型インクジェットインクの温度を調整するよう構成され、かつ、該温度調整機構Ｂは、前記照射部におけるインクの温度が前記Ｔ３（℃）となるように、前記活性光線硬化型インクジェットインクの温度を調整するよう構成されることを特徴とする、第（５）項に記載のインクジェット記録装置。
（７）前記温度調整機構Ａと前記温度調整機構Ｂとが非連続的に配置されている、第（６）項に記載のインクジェット記録装置。
【発明の効果】
【００１５】
本発明によれば、活性光線硬化型インクジェットインクのレベリング性を少なくとも維持しながらブルーミングを抑制することができる、インクジェット記録方法が提供される。また、本発明によれば、少ない光エネルギー照射量で硬化し、かつ、経時におけるブルーミングで画像欠陥が起こらない印字物を得ることができる、インクジェット記録方法が提供される。さらに、本発明によれば、それらのインクジェット記録方法を用いたインクジェット記録装置が提供される。
【図面の簡単な説明】
【００１６】
【図１】図１は、本発明によるインクジェット記録装置の１つの態様である、インクジェット記録装置１０を模式的に示した側面図及び上面図である。
【図２】図２は、本発明によるインクジェット記録装置の１つの態様である、インクジェット記録装置２０の要部の構成の一例を示す、側面図である。
【図３】図３は、本発明によるインクジェット記録装置の１つの態様である、インクジェット記録装置３０の要部の構成の一例を示す、側面図である。
【図４】図４は、本発明によるインクジェット記録装置の１つの態様である、インクジェット記録装置４０の要部の構成の一例を示す、側面図である。
【発明を実施するための形態】
【００１７】
本発明について、以下に詳細に説明をする。
【００１８】
１．インクジェット記録方法
本発明によるインクジェット記録方法は、活性光線硬化型インクジェットインクを記録媒体に着弾させる工程と、該記録媒体に着弾したインクに活性光線を照射して硬化させる工程とを含むインクジェット記録方法であって、活性光線硬化型インクジェットインクが、少なくとも、ゲル化剤と、光重合性化合物と、光重合開始剤とを含み、活性光線硬化型インクジェットインクのゲル化温度Ｔ１（℃）と、活性光線硬化型インクジェットインクが記録媒体に着弾した時のインクの温度Ｔ２（℃）と、活性光線硬化型インクジェットインクが活性光線によって照射される時のインクの温度Ｔ３（℃）とが、Ｔ１（℃）＞Ｔ２（℃）＞Ｔ３（℃）である関係を満たし、さらに、Ｔ３（℃）における、光重合性化合物に対するゲル化剤の溶解度が０．１質量％未満であることを特徴とする、インクジェット記録方法である。
【００１９】
本発明によるインクジェット記録方法によると、少ない光エネルギー照射量で硬化し、かつ、経時におけるブルーミングで画像欠陥が起こらない印字物を得ることができるという第１の効果が奏され、また、活性光線硬化型インクジェットインクのレベリング性を少なくとも維持しながらブルーミングを抑制することができるという第２の効果が奏される。
【００２０】
本発明のインクジェット記録方法により、上記２つの効果が奏される理由は以下のように推定する。
【００２１】
ＵＶ光源等の経時劣化や、高速印字、顔料濃度の増加は、活性光線硬化型インクジェットインクに照射される光エネルギーが減少することを意味している。一方、ゲル化剤含有活性光線硬化型インクジェットインク（ゲル化ＵＶインク）は酸素による阻害反応が軽微であるため、このような光照射エネルギーの変化に対して硬化膜としての性能劣化は一見ほとんどみられない。ところが、硬化膜内部の一部ではごく少量の未反応のモノマーが残留しており、この未反応モノマーに溶解したゲル化剤の一部が経時でインクの塗膜表面にマイグレートしているものと推測している。
【００２２】
このような問題に対し、本発明者らは、インク中に未反応モノマーがごく少量残留していても、そのモノマーに溶解しうるゲル化剤量を少なくすることにより、経時でのゲル化剤のブルーミングを抑えることができることを見出した。より具体的には、ＵＶ等の照射時のインク温度T３がインク着弾時のインク温度Ｔ2よりも低くなるように温度制御し、ＵＶ照射時のゲル化剤の溶解度が０．１パーセント未満となるようにすることで達成できる。
【００２３】
ＵＶ照射時とインク着弾時のインク温度Ｔ2と、Ｔ3とが同じ温度であると、上記ゲル化剤の溶解度を満たすような温度範囲では、インクの粘度が上昇しすぎてしまい、記録媒体（基材）上におけるドットのレベリング性が不足してスジやベタ部で抜けが生じてしまう。ＵＶ照射時と着弾時でインク温度を変化させることにより、レベリング性とゲル化剤の溶解性とを制御することが可能となる。
【００２４】
本発明のインクジェット記録方法において、Ｔ１（℃）と、Ｔ２（℃）と、Ｔ３（℃）とは、Ｔ１（℃）＞Ｔ２（℃）＞Ｔ３（℃）である関係を満たせば、任意の温度でよいが、Ｔ２（℃）−Ｔ３（℃）＞３℃であることが好ましく、Ｔ２（℃）−Ｔ３（℃）＞５℃であることがより好ましく、Ｔ２（℃）−Ｔ３（℃）＞１０℃であることが更に好ましい。
【００２５】
また、Ｔ１（℃）と、Ｔ２（℃）と、Ｔ３（℃）とは、Ｔ１（℃）＞Ｔ２（℃）＞Ｔ３（℃）である関係を満たせば、任意の温度でよいが、Ｔ１（℃）は、３０℃以上１００℃未満であることが好ましく、３０℃以上７０℃未満であることがより好ましく、３０℃以上６０℃未満であることが更に好ましい。そして、Ｔ１（℃）は、吐出性の観点からインクジェット記録ヘッド内でのインク温度より低いことが好ましい。
【００２６】
Ｔ２（℃）は、３０℃以上１００℃未満であることが好ましく、３０℃以上６５℃未満であることがより好ましく、３０℃以上５５℃未満であることが更に好ましい。そして、Ｔ２（℃）は、ピニング性の観点からＴ１（℃）より低いことが必要である。
【００２７】
Ｔ３（℃）は、３０℃以上１００℃未満であることが好ましく、３０℃以上６０℃未満であることがより好ましく、３０℃以上５０℃未満であることが更に好ましい。Ｔ３（℃）は、レベリング性の観点からＴ２（℃）より低いことが必要である。
【００２８】
本発明のインクジェット記録方法において、Ｔ３（℃）における、ゲル化剤の溶解度は、光重合性化合物に対して０．１質量％未満であり、溶解度が０．１質量パーセント以上であると、硬化後に経時でゲル化剤がブルーミングすることがある。
【００２９】
一方、Ｔ３（℃）における、ゲル化剤の溶解度が０．１質量パーセント未満となる温度であっても、Ｔ２（℃）とＴ３（℃）とが同じ温度でインクを着弾させた場合、ピニングが強くなりすぎてレベリング性が低下するため、ベタ部で白抜けや白スジが発生しやすくなる。また、Ｔ１（℃）と、Ｔ２（℃）とが同じ温度の場合には、着弾時のピニングが弱くなりすぎて液よりが発生しやすくなる。そのため、レベリング性とピニング性を少なくとも適切に維持しながら、経時でのブルーミングを抑制するためには、Ｔ１（℃）＞Ｔ２（℃）＞Ｔ３（℃）である関係を満たす必要がある。
【００３０】
Ｔ３（℃）におけるゲル化剤の溶解度が０．１％未満であり、かつ、Ｔ１（℃）＞Ｔ２（℃）＞Ｔ３（℃）となる関係を満たしている限りにおいては、本発明の効果を損なうことはないが、レベリング性とピニング性の観点でより好ましい条件として、上記関係にくわえてＴ２（℃）におけるゲル化剤の溶解度を、０．１%以上１．０%未満の範囲とすることが挙げられる。Ｔ２（℃）におけるゲル化剤の溶解度を上記範囲とすることにより、液よりによる画質劣化を抑えつつ、レベリング性を一層高めることが可能となる。
【００３１】
本発明のインクジェット記録方法において、Ｔ２（℃）における活性光線硬化型インクジェットインクの粘度が１０Ｐａ・ｓ以上、１０００Ｐａ・ｓ未満であって、かつ、Ｔ３（℃）における活性光線硬化型インクジェットインクの粘度が１０Ｐａ・ｓ以上、１００００Ｐａ・ｓ未満であることが好ましい。また、Ｔ２（℃）における活性光線硬化型インクジェットインクの粘度が１０Ｐａ・ｓ以上、５００Ｐａ・ｓ未満であって、かつ、Ｔ３（℃）における前記活性光線硬化型インクジェットインクの粘度が１００Ｐａ・ｓ以上、１００００Ｐａ・ｓ未満であることがより好ましい。本発明のインクジェット記録方法は、上記の好ましい態様又はより好ましい態様により、少ない光エネルギー照射量で硬化し、かつ、経時におけるブルーミングで画像欠陥が起こらない印字物を得ることができるという第１の効果がより一層奏され、また、活性光線硬化型インクジェットインクのレベリング性を少なくとも維持しながらブルーミングを抑制することができるという第２の効果がより一層奏される。
【００３２】
Ｔ２（℃）における活性光線硬化型インクジェットインクの粘度、及びＴ３（℃）における前記活性光線硬化型インクジェットインクの粘度は、レオメータにより、インクの動的粘弾性の温度変化を測定することにより求めることができる。具体的には、インクを１００℃に加熱し、剪断速度１１．７（／ｓ）、降温速度０．１℃／ｓの条件で２０℃まで冷却したときの、粘度の温度変化曲線を得る。そして、Ｔ２（℃）における粘度とＴ３（℃）における粘度は、粘度の温度変化曲線において、Ｔ２（℃）における粘度とＴ３（℃）における粘度とをそれぞれ読み取ることにより求めることができる。
【００３３】
レオメータは、Ａｎｔｏｎ Ｐａａｒ社製  ストレス制御型レオメータ  ＰｈｙｓｉｃａＭＣＲシリーズを用いることができる。コーンプレートの直径は２５ｍｍ、５０ｍｍ又は７５ｍｍとすることができ、そして、コーン角は１．０°とすることができる。
【００３４】
本発明のインクジェット記録方法は、活性光線硬化型インクジェットインクを記録媒体に着弾させる工程と、該記録媒体に着弾したインクに活性光線を照射して硬化させる工程と、を含む。
【００３５】
［活性光線硬化型インクジェットインクを記録媒体に着弾させる工程］
インクジェット記録ヘッドを用いて、活性光線硬化型インクジェットインクの液滴を射出して、記録媒体に着弾させる。インク液滴の射出性を高めるためには、インクジェット記録ヘッド内のインクジェットインクの温度を、ゲル化温度よりも１０〜３０℃高い温度に設定することが好ましい。インクジェット記録ヘッド内のインク温度が、（ゲル化温度＋１０）℃未満であると、インクジェット記録ヘッド内又はノズル表面でインクがゲル化して、インク液滴の射出性が低下しやすい。一方、インクジェット記録ヘッド内のインクの温度が（ゲル化温度＋３０）℃を超えると、インクが高温になりすぎるため、インク成分が劣化することがある。そのため、インクジェット記録ヘッド、インクジェット記録ヘッドに接続したインク流路又はインク流路に接続したインクタンク中のインクジェットインクを加熱して、前記温度のインクジェットインク液滴を吐出すればよい。
【００３６】
インクジェット記録ヘッドの各ノズルから射出される１滴あたりの液滴量は、画像の解像度にもよるが、０．５〜１０ｐｌであることが好ましく、高精細の画像を形成するためには、０．５〜２．５ｐｌであることがより好ましい。前記液滴量で高精細な画像を形成するには、活性光線硬化型インクジェットインク中のゲル化剤の溶解安定性が必要である。本発明のインクジェット記録方法で用いられる活性光線硬化型インクジェットインクの構成はゲル化剤の溶解安定性を確保できているため、前記液滴量でも高精細な画像を安定して形成できる。
【００３７】
記録媒体に着弾したインク液滴は冷却されてゾルゲル相転移により速やかにゲル化する。これにより、インク液滴が拡散せずに、ピニングすることができる。さらには、上述したように、光重合性化合物の酸素阻害を低減することができる。
【００３８】
記録媒体は、紙であってもよいし、樹脂フィルムであってもよい。紙の例には、印刷用コート紙、印刷用コート紙Ｂなどが含まれる。また、樹脂フィルムの例には、ポリエチレンテレフタレートフィルムや塩化ビニルフィルム、ポリプロピレンフィルム、ポリエチレンフィルムなどが含まれる。
【００３９】
インクジェット記録ヘッドからインク液滴を吐出することによって、記録媒体上にインク液滴が着弾して付着する。インク液滴が着弾する際の記録媒体の温度は、当該インクのゲル化温度よりも１０〜２０℃低い温度に設定されていることが好ましい。記録媒体の温度が低すぎると、インク液滴が過剰に迅速にゲル化してピニングしてしまうため、インク液滴のレベリングが十分に生じず、画像光沢が低下することがある。一方で、記録媒体の温度が高すぎると、インク液滴がゲル化しにくくなり、インク液滴の隣り合うドット同士が混じりあうことがある。記録媒体の温度を適切に調整することで、インク液滴の隣り合うドット同士が混じり合わない程度の適度なレベリングと、適切なピニングとが実現される。
【００４０】
［記録媒体に着弾したインクに活性光線を照射して硬化させる工程］
記録媒体に着弾した活性光線硬化型インクジェットインクの液滴に光を照射することで、インク液滴に含有される光重合性化合物が架橋又は重合してインク液滴が硬化して、画像となる。
【００４１】
記録媒体に着弾して付着したインク液滴に照射する光は、本発明の効果を奏すれば随意の光でよいが、ＬＥＤ光源からの紫外線であることが好ましい。具体的には、Ｐｈｏｓｅｏｎ  Ｔｅｃｈｎｏｌｏｇｙ社製  ３９５ｎｍ、水冷ＬＥＤを用いることができる。紫外線の光源としては、メタルハライドランプ等もありうるが、ＬＥＤを光源とすることで、光源の輻射熱によってインク液滴が溶けることによる、インク液滴の硬化膜表面の硬化不良を防ぐという効果が得られる。
【００４２】
光源としてのＬＥＤは、インク液滴を硬化させるために、３７０〜４１０ｎｍの紫外線を画像表面におけるピーク照度が０．５〜１０Ｗ／ｃｍ２となるように設置することが好ましく、１〜５Ｗ／ｃｍ２となるように設置することがより好ましい。画像に照射される光量としては、３５０ｍＪ／ｃｍ２未満となるように、照射時間を適宜調整することが好ましい。輻射熱がインク液滴に照射されることを抑制するためである。照射時間は、光源の位置や搬送速度を調整することで適宜変更することができる。画像に照射される光量のより好ましい範囲は、５０ｍＪ／ｃｍ２以上３５０ｍＪ／ｃｍ２未満であり、５０ｍＪ／ｃｍ２未満であると画像品質が低下したり、インクの光硬化が不十分になったりすることがある。
【００４３】
本発明のインクジェット記録方法で用いられる活性光線硬化型インクジェットインクの液滴への光照射は、隣り合うインク液滴同士が合一するのを抑制するために、インク液滴が記録媒体上に着弾して付着した後に１０秒以内、好ましくは０．００１秒〜５秒以内、より好ましくは０．０１秒〜２秒以内に行う。光照射は、ヘッドキャリッジに収容された全てのインクジェット記録ヘッドからインク液滴を射出した後に行われることが好ましい。
【００４４】
［活性光線硬化型インクジェットインク］
本発明のインクジェット記録方法で用いられる活性光線硬化型インクジェットインクは、少なくとも、ゲル化剤と、光重合性化合物と、光重合開始剤とを含む。
【００４５】
活性光線硬化型インクジェットインクは、ゲル化剤を含むため、温度により可逆的にゾルゲル相転移する。ゾルゲル相転移する活性光線硬化型インクジェットインクは、高温（例えば、８０℃〜１００℃程度）では液体（ゾル）であるため、インクジェット記録ヘッドからゾル状態で吐出することができる。高温下で活性光線硬化型インクジェットインクを吐出すると、インク液滴（ドット）が記録媒体に着弾した後、自然冷却されてゲル化する。これにより、隣り合うドット同士の合一を抑制し、画質を高めることができる。
【００４６】
インクの射出性を高めるためには、高温下におけるインクの粘度が一定以下であることが好ましい。
【００４７】
ゲル化温度とは、ゾル状態にあるインクを冷却する過程において、ゲル化して流動性が低下するときの温度である。
【００４８】
インクのゲル化温度は、レオメータにより、インクの動的粘弾性の温度変化を測定することにより求めることができる。具体的には、インクを１００℃に加熱し、剪断速度１１．７（／ｓ）、降温速度０．１℃／ｓの条件で２０℃まで冷却したときの、粘度の温度変化曲線を得る。ゲル化温度は、粘度の温度変化曲線において、粘度が２００ｍＰａ・ｓとなる温度として求めることができる。
【００４９】
レオメータは、Ａｎｔｏｎ Ｐａａｒ社製  ストレス制御型レオメータ  ＰｈｙｓｉｃａＭＣＲシリーズを用いることができる。コーンプレートの直径は７５ｍｍ、コーン角は１．０°とすることができる。
【００５０】
［ゲル化剤］
本発明のインクジェット記録方法で用いられる活性光線硬化型インクジェットインクに含まれるゲル化剤は、インクを温度により可逆的にゾルゲル相転移させる機能を有する。そのようなゲル化剤は、少なくとも、１）ゲル化温度よりも高い温度で、光重合性化合物に溶解できるとよく、２）ゲル化温度以下の温度で、インク中で結晶化できるとよい。
【００５１】
「ゾルゲル相転移温度」とは、ゾル状態からゲル状態に変化（転移）する変化（転移）点の温度をいい、ゲル転移温度、ゲル溶解温度、ゲル軟化温度、ゾルゲル転移点ゲル化点と称される用語と同義である。なお、本発明のインクジェット記録方法において、活性光線硬化型インクジェットインクのゲル化温度は、Ｔ１（℃）と定義される。
【００５２】
ゲル化剤がインク中で結晶化するときに、ゲル化剤の結晶化物である板状結晶が三次元的に囲む空間を形成し、前記空間に光重合性化合物を内包することが好ましい。このように、板状結晶が三次元的に囲む空間に光重合性化合物が内包された構造を「カードハウス構造」ということがある。カードハウス構造が形成されると、液体の光硬化性化合物を保持することができ、インク液滴をピニングすることができる。それにより、液滴同士の合一を抑制することができる。カードハウス構造とは、その空間に液体の光重合性化合物が保持された状態のことをいう。
【００５３】
活性光線硬化型インクジェットインクの液滴を安定に吐出するには、ゾル状のインク（高温時）において、光重合性化合物とゲル化剤との相溶性を確保することが必要である。更に、高速印刷時においても安定に液滴同士の合一を抑制するには、インク液滴が記録媒体に着弾後に速やかに冷却されゲル化剤の結晶化が速やかに起こることが求められ、好ましくは強固なカードハウス構造を形成することが求められる。
【００５４】
活性光線硬化型インクジェットインクのゾルゲル転移温度は、本発明の効果を奏すれば、任意に設定されるが、インク液滴の安定した出射性、高温加熱に伴う弊害等の観点から、３０〜１００℃の範囲内であることが好ましい。また、ゾルゲル転移温度は、インクジェット記録ヘッド内でのインク温度と記録媒体の温度の間であることが好ましい。
【００５５】
当該ゾルゲル転移温度の測定方法は、例えば、ヒートプレート上にゲル状の試験片を置き、ヒートプレートを加熱していき、試験片の形状が崩れる温度を測定し、これをゾルゲル相転移温度として求めることができる。また、市販の粘弾性測定装置（例えば、Ｐｈｙｓｉｃａ社製粘弾性測定装置  ＭＣＲ３００）を用いても測定できる。
【００５６】
ゾルゲル転移温度は、ゲル化剤、後述する光重合性化合物等の種類、添加量等により調整することが可能である。
【００５７】
本発明のインクジェット記録方法において、ゲル化剤の分子量が８００未満であって、かつ、ゲル化剤のＣｌｏｇＰが６．０以上であることが好ましく、ゲル化剤の分子量が５００未満であって、かつ、ゲル化剤のＣｌｏｇＰが１０以上であることがより好ましい。本発明のインクジェット記録方法は、上記の好ましい態様又はより好ましい態様により、少ない光エネルギー照射量で硬化し、かつ、経時におけるブルーミングで画像欠陥が起こらない印字物を得ることができるという第１の効果がより一層奏され、また、活性光線硬化型インクジェットインクのレベリング性を少なくとも維持しながらブルーミングを抑制することができるという第２の効果がより一層奏される。
【００５８】
ここで、ゲル化剤の分子量は、下記市販のソフトウェアパッケージ１又は２を用いて測定することができる。
【００５９】
ソフトウェアパッケージ１：ＭｅｄＣｈｅｍ  Ｓｏｆｔｗａｒｅ  （Ｒｅｌｅａｓｅ  ３．５４，１９９１年８月、Ｍｅｄｉｃｉｎａｌ  Ｃｈｅｍｉｓｔｒｙ  Ｐｒｏｊｅｃｔ，  Ｐｏｍｏｎａ  Ｃｏｌｌｅｇｅ，Ｃｌａｒｅｍｏｎｔ，ＣＡ）、
ソフトウェアパッケージ２：Ｃｈｅｍ  Ｄｒａｗ  Ｕｌｔｒａ  ｖｅｒ．８．０．（２００３年４月、ＣａｍｂｒｉｄｇｅＳｏｆｔ  Ｃｏｒｐｏｒａｔｉｏｎ，ＵＳＡ）
【００６０】
また、「ＬｏｇＰ値」とは、水と１−オクタノールに対する有機化合物の親和性を示す係数である。１−オクタノール／水分配係数Ｐは、１−オクタノールと水の二液相の溶媒に微量の化合物が溶質として溶け込んだときの分配平衡で、それぞれの溶媒中における化合物の平衡濃度の比であり、底１０に対するそれらの対数ＬｏｇＰで示す。すなわち、「ｌｏｇＰ値」とは、１−オクタノール／水の分配係数の対数値であり、分子の親疎水性を表す重要なパラメータとして知られている。
【００６１】
さらに、「ＣＬｏｇＰ値」とは、計算により算出したＬｏｇＰ値である。ＣＬｏｇＰ値は、フラグメント法や、原子アプローチ法等により算出されうる。より具体的に、ＣｌｏｇＰ値を算出するには、文献（Ｃ．Ｈａｎｓｃｈ及びＡ．Ｌｅｏ、“Ｓｕｂｓｔｉｔｕｅｎｔ  Ｃｏｎｓｔａｎｔｓ  ｆｏｒ  Ｃｏｒｒｅｌａｔｉｏｎ  Ａｎａｌｙｓｉｓ  ｉｎ  Ｃｈｅｍｉｓｔｒｙ  ａｎｄ  Ｂｉｏｌｏｇｙ”（Ｊｏｈｎ  Ｗｉｌｅｙ  ＆  Ｓｏｎｓ，  Ｎｅｗ  Ｙｏｒｋ，  １９６９））に記載のフラグメント法または下記市販のソフトウェアパッケージ１又は２を用いればよい。
【００６２】
ソフトウェアパッケージ１：ＭｅｄＣｈｅｍ  Ｓｏｆｔｗａｒｅ  （Ｒｅｌｅａｓｅ  ３．５４，１９９１年８月、Ｍｅｄｉｃｉｎａｌ  Ｃｈｅｍｉｓｔｒｙ  Ｐｒｏｊｅｃｔ，  Ｐｏｍｏｎａ  Ｃｏｌｌｅｇｅ，Ｃｌａｒｅｍｏｎｔ，ＣＡ）、
ソフトウェアパッケージ２：Ｃｈｅｍ  Ｄｒａｗ  Ｕｌｔｒａ  ｖｅｒ．８．０．（２００３年４月、ＣａｍｂｒｉｄｇｅＳｏｆｔ  Ｃｏｒｐｏｒａｔｉｏｎ，ＵＳＡ）
【００６３】
本願明細書等に記載したＣｌｏｇＰ値の数値は、ソフトウェアパッケージ２を用いて計算した「ＣｌｏｇＰ値」である。
【００６４】
ゲル化剤の例としては、ジアルキルケトン、脂肪酸エステル、脂肪酸アルコール、脂肪酸アミド、オイルゲル化剤等が含まれる。
【００６５】
ゲル化剤の具体例には、ステアロン（１８−ペンタトリアコンタノン）、１６−ヘントリアコンタノン、１２−トリコサノン、ＵＮＩＬＩＮ４２５等の脂肪酸アルコール、脂肪酸エステル、ステアリン酸イヌリン・脂肪酸デキストリン（レオパールシリーズとして千葉製粉より入手可能）、Ｌ−グルタミン酸誘導体（味の素ファインテクノ社より入手可能）、脂肪酸アミド（ＦＡＴＴＹ  ＡＭＩＤシリーズ、花王社より入手可能）、ベヘン酸エイコサン二酸グリセリル（ノムコートＨＫ−Ｇ、日清オイリオ社より入手可能）、ホホバエステル（Ｆｌｏｒａｅｓｔｅｒ７０、池田物産社より入手可能）、特開２００５−１２６５０７号や特開２００５−２５５８２１号に記載のオイルゲル化剤、等の分子量１０００未満の低分子な化合物が好ましく挙げられるが、この限りではない。
【００６６】
また、脂肪酸アミドであるゲル化剤の具体例には、ＦＡＴＴＹ  ＡＭＩＤ  Ｅ：エルカ酸アミド、ＦＡＴＴＹ  ＡＭＩＤ  Ｔ：オレイン酸アミド、ＦＡＴＴＹ  ＡＭＩＤ  Ｏ−Ｎ：硬化牛脂酸アミド（以上、花王社より入手可能）、ニッカアマイドＡＰ１：ステアリン酸アミド（日本化成社より入手可能）、ＧＰ−１：Ｎ−ラウロイル−Ｌ−グルタミン酸ジブチルアミド（味の素ファインテクノ社より入手可能）等がある。
【００６７】
そこで、特に好ましいゲル化剤としては、下記一般式（Ｇ１）で表される化合物、及び一般式（Ｇ２）で表される化合物が挙げられる。
一般式（Ｇ１）：Ｒ１−ＣＯ−Ｒ２
一般式（Ｇ２）：Ｒ３−ＣＯＯ−Ｒ４
式中、Ｒ１〜Ｒ４は、それぞれ独立に、炭素数１２以上の直鎖部分を含み、さらに分岐部分を含んでもよい炭化水素基を表す。
【００６８】
一般式（Ｇ１）はケトンワックスと称され、一般式（Ｇ２）は脂肪酸エステルと称される。これらのゲル化剤は、インク液滴をより安定に（再現性良く）ゲル化させることができ、記録媒体に着弾したインク液滴（ドット）の合一が抑制できるので好ましい。
【００６９】
また、本発明のインクジェット記録方法において、ゲル化剤が、上記の一般式（Ｇ１）で表される化合物、及び一般式（Ｇ２）で表される化合物のうちの少なくとも１つの化合物を含むことで、少ない光エネルギー照射量で硬化し、かつ、経時におけるブルーミングで画像欠陥が起こらない印字物を得ることができるという第１の効果がより一層奏され、また、活性光線硬化型インクジェットインクのレベリング性を少なくとも維持しながらブルーミングを抑制することができるという第２の効果がより一層奏される。
【００７０】
ケトンワックス及び脂肪酸エステルであるゲル化剤の具体例としては、下記表１に記載のものが挙げられるが、これらに限定されることはない。
【００７１】
【表１】
0006451739.tif 000002
【００７２】
本発明のインクジェット記録方法で用いられる活性光線硬化型インクジェットインクは、ゲル化剤を所定量含有するので、インクジェット記録ヘッドから吐出されて、インク液滴として記録媒体上に着弾して、ゾル−ゲル相転移温度よりも低い温度にまで低下すると速やかにゲル状態となる。そのため、ドット同士の混じり合いやドットの合一が抑制されて、高速印字時の高画質形成が可能となる。その後、ゲル化したインク液滴が光照射を受けて硬化することにより、記録媒体上に定着され強固な画像膜を形成する。
【００７３】
本発明のインクジェット記録方法で用いられる活性光線硬化型インクジェットインクは、記録媒体に着弾したインク液滴が速やかにゲル化することで、記録媒体上でインク液滴が拡散しないため、インク液滴中に環境中の酸素が入り込みにくい。そのため、硬化が酸素阻害による影響を受けにくくなる。
【００７４】
インクジェットインクにおけるゲル化剤の含有量は、インク液滴のゲル化（温度によるゾルゲル相転移）と、インク中の溶解性と、インク液滴の射出性との観点から、０．５〜１０質量％が好ましく、１．０〜７．０質量％がより好ましい。
【００７５】
（ゲル化剤の溶解度）
ゲル化剤の溶解度は、活性光線硬化型インクジェットインクのうち、後述の顔料等の成分及びゲル化剤を除いた液体組成物に対するゲル化剤の飽和溶解度である。ゲル化剤の溶解度の測定方法は、液体組成物１００ｇを所定の温度まで加熱した後、所望のゲル化剤を少量ずつ添加しながら撹拌混合し、その温度下で溶解可能なゲル化剤の最大添加量を測定する。そして、その溶解可能なゲル化剤の最大添加量をその温度における飽和溶解度とする。
【００７６】
［光重合性化合物］
本発明のインクジェット記録方法で用いられる活性光線硬化型インクジェットインクには、光重合性化合物が含まれる。光重合性化合物は、活性光線の照射により架橋又は重合する化合物である。活性光線は、例えば電子線、紫外線、α線、γ線、およびエックス線等であり、好ましくは紫外線である。光重合性化合物は、ラジカル重合性化合物又はカチオン重合性化合物であり、好ましくはラジカル重合性化合物である。
【００７７】
（ラジカル重合性化合物）
ラジカル重合性化合物は、ラジカル重合可能なエチレン性不飽和結合を有する化合物（モノマー、オリゴマー、ポリマーあるいはこれらの混合物）である。ラジカル重合性化合物は、単独で用いてもよく、二種以上を組み合わせて用いてもよい。
【００７８】
ラジカル重合可能なエチレン性不飽和結合を有する化合物の例には、不飽和カルボン酸とその塩、不飽和カルボン酸エステル化合物、不飽和カルボン酸ウレタン化合物、不飽和カルボン酸アミド化合物及びその無水物、アクリロニトリル、スチレン、不飽和ポリエステル、不飽和ポリエーテル、不飽和ポリアミド、不飽和ウレタン等が挙げられる。不飽和カルボン酸の例には、（メタ）アクリル酸、イタコン酸、クロトン酸、イソクロトン酸、マレイン酸等が含まれる。
【００７９】
なかでも、ラジカル重合性化合物は、不飽和カルボン酸エステル化合物であることが好ましく、（メタ）アクリレート化合物であることがより好ましい。（メタ）アクリレート化合物は、モノマーだけでなく、オリゴマー、モノマーとオリゴマーの混合物、変性物、重合性官能基を有するオリゴマー等であってよい。ここで、「（メタ）アクリレート」は、「アクリレート」、「メタクリレート」の双方又はいずれかをいい、「（メタ）アクリル」は「アクリル」、「メタクリル」の双方又はいずれかをいう。
【００８０】
本発明のインクジェット記録方法で用いられる活性光線硬化型インクジェットインクには、光重合性化合物として、分子量２８０〜１５００の範囲内であり、かつ、ＣｌｏｇＰ値が４．０〜７．０の範囲内にある（メタ）アクリレート化合物（「（メタ）アクリレート化合物Ａ」という場合がある。以下同じ。）が含まれることが好ましい。（メタ）アクリレート化合物Ａは、（メタ）アクリレート基を２以上有することがより好ましい。本発明のインクジェット記録方法は、上記の好ましい光重合性化合物又はより好ましい光重合性化合物を用いることにより、少ない光エネルギー照射量で硬化し、かつ、経時におけるブルーミングで画像欠陥が起こらない印字物を得ることができるという第１の効果がより一層奏され、また、活性光線硬化型インクジェットインクのレベリング性を少なくとも維持しながらブルーミングを抑制することができるという第２の効果がより一層奏される。
【００８１】
（メタ）アクリレート化合物Ａの分子量は、上記のように２８０〜１５００の範囲内にあることが好ましく、３００〜８００の範囲内あることがより好ましい。インクジェット記録ヘッドからインクを安定に吐出するためには、吐出温度でのインク粘度を７〜１４ｍＰａ・ｓの間にする必要がある。分子量が２８０以上の（メタ）アクリレート化合物とゲル化剤とをインク組成物に含ませることで、吐出温度前後でのインクの粘度変化を小さくすることができ、インク粘度を上記範囲内に調整しやすくなる。また、分子量が２８０以上の（メタ）アクリレート化合物は、臭気が少ないため、活性光線硬化型インクジェットインクや、その硬化物の臭気を少なくできる。一方、分子量が１５００以下の（メタ）アクリレート化合物を含ませることで、インクのゾル粘度の過剰な高まりを抑えることができなる。
【００８２】
ここで、（メタ）アクリレート化合物Ａの分子量は、下記市販のソフトウェアパッケージ１又は２を用いて測定することができる。
【００８３】
ソフトウェアパッケージ１：ＭｅｄＣｈｅｍ  Ｓｏｆｔｗａｒｅ  （Ｒｅｌｅａｓｅ  ３．５４，１９９１年８月、Ｍｅｄｉｃｉｎａｌ  Ｃｈｅｍｉｓｔｒｙ  Ｐｒｏｊｅｃｔ，  Ｐｏｍｏｎａ  Ｃｏｌｌｅｇｅ，Ｃｌａｒｅｍｏｎｔ，ＣＡ）、
ソフトウェアパッケージ２：Ｃｈｅｍ  Ｄｒａｗ  Ｕｌｔｒａ  ｖｅｒ．８．０．（２００３年４月、ＣａｍｂｒｉｄｇｅＳｏｆｔ  Ｃｏｒｐｏｒａｔｉｏｎ，ＵＳＡ）
【００８４】
（メタ）アクリレート化合物ＡのＣｌｏｇＰ値は、上記のように４．０〜７．０の範囲内にあることが好ましく、４．５〜６．０の範囲内にあることがより好ましい。（メタ）アクリレート化合物ＡのＣｌｏｇＰ値が４．０未満であると、活性光線硬化型インクジェットインクが親水的になり、ゲル化剤が溶解しにくい。そのため、加熱してもゲル化剤が完全に溶解せず、インクが十分にゾルゲル相転移しない。またインクジェット記録装置からの吐出不良も生じやすい。一方、（メタ）アクリレート化合物ＡのＣｌｏｇＰ値が７．０を超えると、インク中の光重合開始剤の溶解性が低下して、インクの硬化性が低下したり、インクジェット記録ヘッドからの吐出性が低下したりする。
【００８５】
ここで「ＬｏｇＰ値」とは、水と１−オクタノールに対する有機化合物の親和性を示す係数である。１−オクタノール／水分配係数Ｐは、１−オクタノールと水の二液相の溶媒に微量の化合物が溶質として溶け込んだときの分配平衡で、それぞれの溶媒中における化合物の平衡濃度の比であり、底１０に対するそれらの対数ＬｏｇＰで示す。すなわち、「ｌｏｇＰ値」とは、１−オクタノール／水の分配係数の対数値であり、分子の親疎水性を表す重要なパラメータとして知られている。
【００８６】
「ＣＬｏｇＰ値」とは、計算により算出したＬｏｇＰ値である。ＣＬｏｇＰ値は、フラグメント法や、原子アプローチ法等により算出されうる。より具体的に、ＣｌｏｇＰ値を算出するには、文献（Ｃ．Ｈａｎｓｃｈ及びＡ．Ｌｅｏ、“Ｓｕｂｓｔｉｔｕｅｎｔ  Ｃｏｎｓｔａｎｔｓ  ｆｏｒ  Ｃｏｒｒｅｌａｔｉｏｎ  Ａｎａｌｙｓｉｓ  ｉｎ  Ｃｈｅｍｉｓｔｒｙ  ａｎｄ  Ｂｉｏｌｏｇｙ”（Ｊｏｈｎ  Ｗｉｌｅｙ  ＆  Ｓｏｎｓ，  Ｎｅｗ  Ｙｏｒｋ，  １９６９））に記載のフラグメント法または下記市販のソフトウェアパッケージ１又は２を用いればよい。
【００８７】
ソフトウェアパッケージ１：ＭｅｄＣｈｅｍ  Ｓｏｆｔｗａｒｅ  （Ｒｅｌｅａｓｅ  ３．５４，１９９１年８月、Ｍｅｄｉｃｉｎａｌ  Ｃｈｅｍｉｓｔｒｙ  Ｐｒｏｊｅｃｔ，  Ｐｏｍｏｎａ  Ｃｏｌｌｅｇｅ，Ｃｌａｒｅｍｏｎｔ，ＣＡ）、
ソフトウェアパッケージ２：Ｃｈｅｍ  Ｄｒａｗ  Ｕｌｔｒａ  ｖｅｒ．８．０．（２００３年４月、ＣａｍｂｒｉｄｇｅＳｏｆｔ  Ｃｏｒｐｏｒａｔｉｏｎ，ＵＳＡ）
【００８８】
本願明細書等に記載したＣｌｏｇＰ値の数値は、ソフトウェアパッケージ２を用いて計算した「ＣｌｏｇＰ値」である。
【００８９】
活性光線硬化型インクジェットインクに含まれる（メタ）アクリレート化合物Ａの量は本発明の効果を奏すれば任意の量でよいが、活性光線硬化型インクジェットインク全質量中、１０〜４０質量％の範囲内であることが好ましい。（メタ）アクリレート化合物Ａの量を１０質量％以上とすることで、インクが親水的になりすぎず、ゲル化剤がインクに十分に溶解するため、インクがゾルゲル相転移しやすくなる。一方、（メタ）アクリレート化合物Ａの量を４０質量％以下とすることで、光重合開始剤をインクに十分に溶解させることができる。
【００９０】
（メタ）アクリレート化合物Ａのより好ましい例には、（１）分子内に（−Ｃ（ＣＨ３）Ｈ−ＣＨ２−Ｏ−）で表される構造を３〜１４個有する、三官能以上のメタクリレート又はアクリレート化合物、および（２）分子内に環状構造を持つ二官能以上のメタクリレート又はアクリレート化合物が含まれる。これらの（メタ）アクリレート化合物は、光硬化性が高く、かつ硬化したときの収縮が少ない。さらに、ゾルゲル相転移の繰り返し再現性が高い。
【００９１】
分子内に（−Ｃ（ＣＨ３）Ｈ−ＣＨ２−Ｏ−）で表される構造を３〜１４個有する、三官能以上のメタクリレート又はアクリレート化合物とは、例えば、３個以上の水酸基を有する化合物の水酸基をプロピレンオキシド変性し、得られた変性物を（メタ）アクリル酸でエステル化したものである。この化合物の具体例には、
３ＰＯ変性トリメチロールプロパントリアクリレート  Ｐｈｏｔｏｍｅｒ  ４０７２（分子量４７１、ＣｌｏｇＰ４．９０、Ｃｏｇｎｉｓ社製）、
３ＰＯ変性トリメチロールプロパントリアクリレート  Ｍｉｒａｍｅｒ  Ｍ３６０（分子量４７１、ＣｌｏｇＰ４．９０、Ｍｉｗｏｎ社製）がある。
【００９２】
分子内に環状構造を持つ二官能以上のメタクリレート又はアクリレート化合物とは、例えば、２以上の水酸基とトリシクロアルカンとを有する化合物の水酸基を、（メタ）アクリル酸でエステル化したものである。この化合物の具体例には、
トリシクロデカンジメタノールジアクリレート  ＮＫエステルＡ−ＤＣＰ（分子量３０４、ＣｌｏｇＰ４．６９）、
トリシクロデカンジメタノールジメタクリレート  ＮＫエステルＤＣＰ（分子量３３２、ＣｌｏｇＰ５．１２）、
等が含まれる。
【００９３】
（メタ）アクリレート化合物Ａの別の具体例としては、１，１０−デカンジオールジメタクリレート  ＮＫエステルＤＯＤ−Ｎ（分子量３１０、ＣｌｏｇＰ５．７５、新中村化学社製）なども含まれる。
【００９４】
光重合性化合物には、（メタ）アクリレート化合物Ａ以外の光重合性化合物が更に含まれていてもよい。その他の光重合性化合物には、例えば、ＣｌｏｇＰ値が４．０未満である（メタ）アクリレートモノマー、もしくはオリゴマー；ＣｌｏｇＰ値が７．０を超える（メタ）アクリレートモノマー、もしくはオリゴマー、その他の重合性オリゴマー等がある。
【００９５】
これらの（メタ）アクリレートモノマー、もしくはオリゴマーの例には、４ＥＯ変性ヘキサンジオールジアクリレート（ＣＤ５６１、Ｓａｒｔｏｍｅｒ社製、分子量３５８）；３ＥＯ変性トリメチロールプロパントリアクリレート（ＳＲ４５４、Ｓａｒｔｏｍｅｒ社製、分子量４２９）；４ＥＯ変性ペンタエリスリトールテトラアクリレート（ＳＲ４９４、Ｓａｒｔｏｍｅｒ社製、分子量５２８）；６ＥＯ変性トリメチロールプロパントリアクリレート（ＳＲ４９９、Ｓａｒｔｏｍｅｒ社製、分子量５６０）；カプロラクトンアクリレート（ＳＲ４９５Ｂ、Ｓａｒｔｏｍｅｒ社製、）；ポリエチレングリコールジアクリレート（ＮＫエステルＡ−４００、新中村化学社製、分子量５０８）、（ＮＫエステルＡ−６００、新中村化学社製、分子量７０８）；ポリエチレングリコールジメタクリレート（ＮＫエステル９Ｇ、新中村化学社製、分子量５３６）、（ＮＫエステル１４Ｇ、新中村化学社製）；テトラエチレングリコールジアクリレート（Ｖ＃３３５ＨＰ、大阪有機化学社製、分子量３０２）；ステアリルアクリレート（ＳＴＡ、大阪有機化学社製）；フェノールＥＯ変性アクリレート（Ｍ１４４、Ｍｉｗｏｎ社製）；ノニルフェノールＥＯ変性アクリレート（Ｍ１６６、Ｍｉｗｏｎ社製）等が含まれる。
【００９６】
その他の重合性オリゴマーの例には、エポキシアクリレート、脂肪族ウレタンアクリレート、芳香族ウレタンアクリレート、ポリエステルアクリレート、直鎖アクリルオリゴマー等が含まれる。
【００９７】
（カチオン重合性化合物）
カチオン重合性化合物は、エポキシ化合物、ビニルエーテル化合物、およびオキセタン化合物等でありうる。カチオン重合性化合物は、活性光線硬化型インクジェットインク中に、一種のみが含まれていてもよく、二種類以上が含まれていてもよい。
【００９８】
エポキシ化合物は、芳香族エポキシド、脂環式エポキシド、または脂肪族エポキシド等であり、硬化性を高めるためには、芳香族エポキシドおよび脂環式エポキシドが好ましい。
【００９９】
芳香族エポキシドは、多価フェノールあるいはそのアルキレンオキサイド付加体と、エピクロルヒドリンとを反応させて得られるジまたはポリグリシジルエーテルでありうる。反応させる多価フェノールあるいはそのアルキレンオキサイド付加体の例には、ビスフェノールＡあるいはそのアルキレンオキサイド付加体等が含まれる。アルキレンオキサイド付加体におけるアルキレンオキサイドは、エチレンオキサイドおよびプロピレンオキサイド等でありうる。
【０１００】
脂環式エポキシドは、シクロアルカン含有化合物を、過酸化水素や過酸等の酸化剤でエポキシ化して得られるシクロアルカンオキサイド含有化合物でありうる。シクロアルカンオキサイド含有化合物におけるシクロアルカンは、シクロヘキセンまたはシクロペンテンでありうる。
【０１０１】
脂肪族エポキシドは、脂肪族多価アルコールあるいはそのアルキレンオキサイド付加体と、エピクロルヒドリンとを反応させて得られるジまたはポリグリシジルエーテルでありうる。脂肪族多価アルコールの例には、エチレングリコール、プロピレングリコール、１，６−ヘキサンジオール等のアルキレングリコール等が含まれる。アルキレンオキサイド付加体におけるアルキレンオキサイドは、エチレンオキサイドおよびプロピレンオキサイド等でありうる。
【０１０２】
ビニルエーテル化合物の例には、エチルビニルエーテル、ｎ-ブチルビニルエーテル、イソブチルビニルエーテル、オクタデシルビニルエーテル、シクロヘキシルビニルエーテル、ヒドロキシブチルビニルエーテル、２-エチルヘキシルビニルエーテル、シクロヘキサンジメタノールモノビニルエーテル、ｎ-プロピルビニルエーテル、イソプロピルビニルエーテル、イソプロペニルエーテル-ｏ-プロピレンカーボネート、ドデシルビニルエーテル、ジエチレングリコールモノビニルエーテル、オクタデシルビニルエーテル等のモノビニルエーテル化合物；
エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物等が含まれる。これらのビニルエーテル化合物のうち、硬化性や密着性などを考慮すると、ジまたはトリビニルエーテル化合物が好ましい。
【０１０３】
オキセタン化合物は、オキセタン環を有する化合物であり、その例には、特開２００１−２２０５２６号公報、特開２００１−３１０９３７号公報、特開２００５−２５５８２１号公報に記載のオキセタン化合物等が含まれる。なかでも、特開２００５−２５５８２１号公報の段落番号００８９に記載の一般式（１）で表される化合物、同号公報の段落番号００９２に記載の一般式（２）で表される化合物、段落番号０１０７の一般式（７）で表される化合物、段落番号０１０９の一般式（８）で表される化合物、段落番号０１１６の一般式（９）で表される化合物等が挙げられる。特開２００５−２５５８２１号公報に記載された一般式（１）、（２）、（７）、（８）、及び（９）を以下に示す。
【０１０４】
【化１】
0006451739.tif 000003
【０１０５】
活性光線硬化型インクジェットインクにおける光重合性化合物の含有量は、本発明の効果を奏すれば任意の量でよいが、活性光線硬化型インクジェットインクの全質量中、１〜９７質量％であることが好ましく、３０〜９５質量％であることがより好ましい。
【０１０６】
［光重合開始剤］
本発明のインクジェット記録方法で用いられる活性光線硬化型インクジェットインクには、光重合開始剤が含まれる。
【０１０７】
光重合開始剤は、光重合性化合物がラジカル重合性化合物であるときはラジカル重合開始剤とすることができ、光重合性化合物がカチオン重合性化合物であるときは光酸発生剤とすることができる。
【０１０８】
ラジカル重合開始剤には、分子内結合開裂型と分子内水素引き抜き型とがある。分子内結合開裂型の光重合開始剤の例には、ジエトキシアセトフェノン、２-ヒドロキシ-２-メチル-１-フェニルプロパン-１-オン、ベンジルジメチルケタール、１-（４-イソプロピルフェニル）-２-ヒドロキシ-２-メチルプロパン-１-オン、４-（２-ヒドロキシエトキシ）フェニル-（２-ヒドロキシ-２-プロピル）ケトン、１-ヒドロキシシクロヘキシル−フェニルケトン、２-メチル-２-モルホリノ（４-チオメチルフェニル）プロパン-１-オン、２-ベンジル-２-ジメチルアミノ-１-（４-モルホリノフェニル）−ブタノン等のアセトフェノン系；ベンゾイン、ベンゾインメチルエーテル、ベンゾインイソプロピルエーテル等のベンゾイン類；２,４,６-トリメチルベンゾインジフェニルホスフィンオキシド等のアシルホスフィンオキシド系；ベンジルおよびメチルフェニルグリオキシエステル等が含まれる。
【０１０９】
分子内水素引き抜き型の光重合開始剤の例には、ベンゾフェノン、ｏ-ベンゾイル安息香酸メチル-４-フェニルベンゾフェノン、４,４'-ジクロロベンゾフェノン、ヒドロキシベンゾフェノン、４-ベンゾイル-４'-メチル-ジフェニルサルファイド、アクリル化ベンゾフェノン、３,３',４,４'-テトラ（ｔ-ブチルペルオキシカルボニル）ベンゾフェノン、３,３'-ジメチル-４-メトキシベンゾフェノン等のベンゾフェノン系；２-イソプロピルチオキサントン、２,４-ジメチルチオキサントン、２,４-ジエチルチオキサントン、２,４-ジクロロチオキサントン等のチオキサントン系；ミヒラーケトン、４,４'-ジエチルアミノベンゾフェノン等のアミノベンゾフェノン系；１０-ブチル-２-クロロアクリドン、２-エチルアンスラキノン、９,１０-フェナンスレンキノン、カンファーキノン等が含まれる。
【０１１０】
光重合開始剤が、アシルホスフィンオキシドやアシルホスフォナートであると、感度が良好となる。具体的には、ビス（２,４,６-トリメチルベンゾイル）-フェニルホスフィンオキサイド、ビス（２,６-ジメトキシベンゾイル）-２,４,４-トリメチル-ペンチルホスフィンオキサイド等が好ましい。
【０１１１】
活性光線硬化型インクジェットインクにおける光重合開始剤の含有量は、インク硬化時に照射する光や光重合性化合物の種類などにもよるところがあり、そして、本発明の効果を奏すれば任意の量でよいが、活性光線硬化型インクジェットインクの全質量中、０．１質量％〜１０質量％であることが好ましく、より好ましくは２〜８質量％である。
【０１１２】
光酸発生剤の例には、化学増幅型フォトレジストや光カチオン重合に利用される化合物が含まれる（有機エレクトロニクス材料研究会編、「イメージング用有機材料」、ぶんしん出版（１９９３年）、１８７〜１９２ページ参照）。
【０１１３】
本発明のインクジェット記録方法で用いられる活性光線硬化型インクジェットインクには、必要に応じて光重合開始剤助剤や重合禁止剤などがさらに含まれていてもよい。光重合開始剤助剤は、第３級アミン化合物であってよく、芳香族第３級アミン化合物が好ましい。芳香族第３級アミン化合物の例には、Ｎ,Ｎ-ジメチルアニリン、Ｎ,Ｎ-ジエチルアニリン、Ｎ,Ｎ-ジメチル-ｐ-トルイジン、Ｎ,Ｎ-ジメチルアミノ-ｐ-安息香酸エチルエステル、Ｎ,Ｎ-ジメチルアミノ-ｐ-安息香酸イソアミルエチルエステル、Ｎ,Ｎ-ジヒドロキシエチルアニリン、トリエチルアミンおよびＮ,Ｎ-ジメチルヘキシルアミン等が含まれる。なかでも、Ｎ,Ｎ-ジメチルアミノ-ｐ-安息香酸エチルエステル、Ｎ,Ｎ-ジメチルアミノ-ｐ-安息香酸イソアミルエチルエステルが好ましい。活性光線硬化型インクジェットインクに、これらの化合物が、一種のみ含まれていてもよく、二種類以上が含まれていてもよい。
【０１１４】
重合禁止剤の例には、（アルキル）フェノール、ハイドロキノン、カテコール、レゾルシン、ｐ-メトキシフェノール、ｔ-ブチルカテコール、ｔ-ブチルハイドロキノン、ピロガロール、１,１-ピクリルヒドラジル、フェノチアジン、ｐ-ベンゾキノン、ニトロソベンゼン、２,５-ジ-ｔ-ブチル-ｐ-ベンゾキノン、ジチオベンゾイルジスルフィド、ピクリン酸、クペロン、アルミニウムＮ-ニトロソフェニルヒドロキシルアミン、トリ-ｐ-ニトロフェニルメチル、Ｎ-（３-オキシアニリノ-１,３-ジメチルブチリデン）アニリンオキシド、ジブチルクレゾール、シクロヘキサノンオキシムクレゾール、グアヤコール、ｏ-イソプロピルフェノール、ブチラルドキシム、メチルエチルケトキシム、シクロヘキサノンオキシム等が含まれる。
【０１１５】
［色材］
本発明のインクジェット記録方法で用いられる活性光線硬化型インクジェットインクには、色材が更に含まれてよい。色材は、染料または顔料でありうる。インクの構成成分に対して良好な分散性を有し、かつ耐候性に優れることから、顔料がより好ましい。
【０１１６】
染料は、油溶性染料等でありうる。油溶性染料は、以下の各種染料が挙げられる。マゼンタ染料の例には、ＭＳ  Ｍａｇｅｎｔａ  ＶＰ、ＭＳ  Ｍａｇｅｎｔａ  ＨＭ−１４５０、ＭＳ  Ｍａｇｅｎｔａ  ＨＳｏ−１４７（以上、三井東圧社製）、ＡＩＺＥＮＳＯＴ  Ｒｅｄ−１、ＡＩＺＥＮ  ＳＯＴ  Ｒｅｄ−２、ＡＩＺＥＮ  ＳＯＴＲｅｄ−３、ＡＩＺＥＮ  ＳＯＴ  Ｐｉｎｋ−１、ＳＰＩＲＯＮ  Ｒｅｄ  ＧＥＨ  ＳＰＥＣＩＡＬ（以上、保土谷化学社製）、ＲＥＳＯＬＩＮ  Ｒｅｄ  ＦＢ  ２００％、ＭＡＣＲＯＬＥＸ  Ｒｅｄ  Ｖｉｏｌｅｔ  Ｒ、ＭＡＣＲＯＬＥＸ  ＲＯＴ５Ｂ（以上、バイエルジャパン社製）、ＫＡＹＡＳＥＴ  Ｒｅｄ  Ｂ、ＫＡＹＡＳＥＴ  Ｒｅｄ  １３０、ＫＡＹＡＳＥＴ  Ｒｅｄ  ８０２（以上、日本化薬社製）、ＰＨＬＯＸＩＮ、ＲＯＳＥ  ＢＥＮＧＡＬ、ＡＣＩＤ  Ｒｅｄ（以上、ダイワ化成社製）、ＨＳＲ−３１、ＤＩＡＲＥＳＩＮ  Ｒｅｄ  Ｋ（以上、三菱化成社製）、Ｏｉｌ  Ｒｅｄ（ＢＡＳＦジャパン社製）が含まれる。
【０１１７】
シアン染料の例には、ＭＳ  Ｃｙａｎ  ＨＭ−１２３８、ＭＳ  Ｃｙａｎ  ＨＳｏ−１６、Ｃｙａｎ  ＨＳｏ−１４４、ＭＳ  Ｃｙａｎ  ＶＰＧ（以上、三井東圧社製）、ＡＩＺＥＮ  ＳＯＴ  Ｂｌｕｅ−４（保土谷化学社製）、ＲＥＳＯＬＩＮ  ＢＲ．Ｂｌｕｅ  ＢＧＬＮ  ２００％、ＭＡＣＲＯＬＥＸ  Ｂｌｕｅ  ＲＲ、ＣＥＲＥＳ  Ｂｌｕｅ  ＧＮ、ＳＩＲＩＵＳ  ＳＵＰＲＡＴＵＲＱ．Ｂｌｕｅ  Ｚ−ＢＧＬ、ＳＩＲＩＵＳ  ＳＵＰＲＡ  ＴＵＲＱ．Ｂｌｕｅ  ＦＢ−ＬＬ  ３３０％（以上、バイエルジャパン社製）、ＫＡＹＡＳＥＴ  Ｂｌｕｅ  ＦＲ、ＫＡＹＡＳＥＴ  Ｂｌｕｅ  Ｎ、ＫＡＹＡＳＥＴ  Ｂｌｕｅ  ８１４、Ｔｕｒｑ．Ｂｌｕｅ  ＧＬ−５  ２００、Ｌｉｇｈｔ  Ｂｌｕｅ  ＢＧＬ−５  ２００（以上、日本化薬社製）、ＤＡＩＷＡ  Ｂｌｕｅ  ７０００、Ｏｌｅｏｓｏｌ  Ｆａｓｔ  Ｂｌｕｅ  ＧＬ（以上、ダイワ化成社製）、ＤＩＡＲＥＳＩＮ  Ｂｌｕｅ  Ｐ（三菱化成社製）、ＳＵＤＡＮ  Ｂｌｕｅ  ６７０、ＮＥＯＰＥＮ  Ｂｌｕｅ  ８０８、ＺＡＰＯＮ  Ｂｌｕｅ  ８０６（以上、ＢＡＳＦジャパン社製）等が含まれる。
【０１１８】
イエロー染料の例には、ＭＳ  Ｙｅｌｌｏｗ  ＨＳｍ−４１、Ｙｅｌｌｏｗ  ＫＸ−７、Ｙｅｌｌｏｗ  ＥＸ−２７（三井東圧社製）、ＡＩＺＥＮ  ＳＯＴ  Ｙｅｌｌｏｗ−１、ＡＩＺＥＮ  ＳＯＴ  ＹｅｌｌｏＷ−３、ＡＩＺＥＮ  ＳＯＴ  Ｙｅｌｌｏｗ−６（以上、保土谷化学社製）、ＭＡＣＲＯＬＥＸ  Ｙｅｌｌｏｗ  ６Ｇ、ＭＡＣＲＯＬＥＸ  ＦＬＵＯＲ．Ｙｅｌｌｏｗ  １０ＧＮ（以上、バイエルジャパン社製）、ＫＡＹＡＳＥＴ  Ｙｅｌｌｏｗ  ＳＦ−Ｇ、ＫＡＹＡＳＥＴ  Ｙｅｌｌｏｗ２Ｇ、ＫＡＹＡＳＥＴ  Ｙｅｌｌｏｗ  Ａ−Ｇ、ＫＡＹＡＳＥＴ  Ｙｅｌｌｏｗ  Ｅ−Ｇ（以上、日本化薬社製）、ＤＡＩＷＡ  Ｙｅｌｌｏｗ  ３３０ＨＢ（ダイワ化成社製）、ＨＳＹ−６８（三菱化成社製）、ＳＵＤＡＮ  Ｙｅｌｌｏｗ  １４６、ＮＥＯＰＥＮ  Ｙｅｌｌｏｗ  ０７５（以上、ＢＡＳＦジャパン社製）等が含まれる。
【０１１９】
ブラック染料の例には、ＭＳ  Ｂｌａｃｋ  ＶＰＣ（三井東圧社製）、ＡＩＺＥＮ  ＳＯＴ  Ｂｌａｃｋ−１、ＡＩＺＥＮ  ＳＯＴ  Ｂｌａｃｋ−５（以上、保土谷化学社製）、ＲＥＳＯＲＩＮ  Ｂｌａｃｋ  ＧＳＮ  ２００％、ＲＥＳＯＬＩＮ  ＢｌａｃｋＢＳ（以上、バイエルジャパン社製）、ＫＡＹＡＳＥＴ  Ｂｌａｃｋ  Ａ−Ｎ（日本化薬社製）、ＤＡＩＷＡ  Ｂｌａｃｋ  ＭＳＣ（ダイワ化成社製）、ＨＳＢ−２０２（三菱化成社製）、ＮＥＰＴＵＮＥ  Ｂｌａｃｋ  Ｘ６０、ＮＥＯＰＥＮ  Ｂｌａｃｋ  Ｘ５８（以上、ＢＡＳＦジャパン社製）等が含まれる。
【０１２０】
顔料は、特に限定されないが、例えばカラーインデックスに記載される下記番号の有機顔料または無機顔料でありうる。
【０１２１】
赤あるいはマゼンタ顔料の例には、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７７、１７８、１７９、１８４、１８５、２０８、２１６、２２６、２５７、Ｐｉｇｍｅｎｔ  Ｖｉｏｌｅｔ  ３、１９、２３、２９、３０、３７、５０、８８、Ｐｉｇｍｅｎｔ  Ｏｒａｎｇｅ  １３、１６、２０、３６等が含まれる。青またはシアン顔料の例には、Ｐｉｇｍｅｎｔ  Ｂｌｕｅ  １、１５、１５：１、１５：２、１５：３、１５：４、１５：６、１６、１７−１、２２、２７、２８、２９、３６、６０等が含まれる。緑顔料の例には、Ｐｉｇｍｅｎｔ  Ｇｒｅｅｎ  ７、２６、３６、５０が含まれる。黄顔料の例には、Ｐｉｇｍｅｎｔ  Ｙｅｌｌｏｗ  １、３、１２、１３、１４、１７、３４、３５、３７、５５、７４、８１、８３、９３、９４，９５、９７、１０８、１０９、１１０、１３７、１３８、１３９、１５３、１５４、１５５、１５７、１６６、１６７、１６８、１８０、１８５、１９３等が含まれる。黒顔料の例には、Ｐｉｇｍｅｎｔ  Ｂｌａｃｋ  ７、２８、２６等が含まれる。
【０１２２】
顔料の市販品の例には、クロモファインイエロー２０８０、５９００、５９３０、ＡＦ−１３００、２７００Ｌ、クロモファインオレンジ３７００Ｌ、６７３０、クロモファインスカーレット６７５０、クロモファインマゼンタ６８８０、６８８６、６８９１Ｎ、６７９０、６８８７、クロモファインバイオレット  ＲＥ、クロモファインレッド６８２０、６８３０、クロモファインブルーＨＳ−３、５１８７、５１０８、５１９７、５０８５Ｎ、ＳＲ−５０２０、５０２６、５０５０、４９２０、４９２７、４９３７、４８２４、４９３３ＧＮ−ＥＰ、４９４０、４９７３、５２０５、５２０８、５２１４、５２２１、５０００Ｐ、クロモファイングリーン２ＧＮ、２ＧＯ、２Ｇ−５５０Ｄ、５３１０、５３７０、６８３０、クロモファインブラックＡ−１１０３、セイカファストイエロー１０ＧＨ、Ａ−３、２０３５、２０５４、２２００、２２７０、２３００、２４００（Ｂ）、２５００、２６００、ＺＡＹ−２６０、２７００（Ｂ）、２７７０、セイカファストレッド８０４０、Ｃ４０５（Ｆ）、ＣＡ１２０、ＬＲ−１１６、１５３１Ｂ、８０６０Ｒ、１５４７、ＺＡＷ−２６２、１５３７Ｂ、ＧＹ、４Ｒ−４０１６、３８２０、３８９１、ＺＡ−２１５、セイカファストカーミン６Ｂ１４７６Ｔ−７、１４８３ＬＴ、３８４０、３８７０、セイカファストボルドー１０Ｂ−４３０、セイカライトローズＲ４０、セイカライトバイオレットＢ８００、７８０５、セイカファストマルーン４６０Ｎ、セイカファストオレンジ９００、２９００、セイカライトブルーＣ７１８、Ａ６１２、シアニンブルー４９３３Ｍ、４９３３ＧＮ−ＥＰ、４９４０、４９７３（大日精化工業製）；
ＫＥＴ  Ｙｅｌｌｏｗ  ４０１、４０２、４０３、４０４、４０５、４０６、４１６、４２４、ＫＥＴ  Ｏｒａｎｇｅ  ５０１、ＫＥＴ  Ｒｅｄ  ３０１、３０２、３０３、３０４、３０５、３０６、３０７、３０８、３０９、３１０、３３６、３３７、３３８、３４６、ＫＥＴ  Ｂｌｕｅ  １０１、１０２、１０３、１０４、１０５、１０６、１１１、１１８、１２４、ＫＥＴ  Ｇｒｅｅｎ  ２０１（大日本インキ化学製）；
Ｃｏｌｏｒｔｅｘ  Ｙｅｌｌｏｗ  ３０１、３１４、３１５、３１６、Ｐ−６２４、３１４、Ｕ１０ＧＮ、Ｕ３ＧＮ、ＵＮＮ、ＵＡ−４１４、Ｕ２６３、Ｆｉｎｅｃｏｌ  Ｙｅｌｌｏｗ  Ｔ−１３、Ｔ−０５、Ｐｉｇｍｅｎｔ  Ｙｅｌｌｏｗ１７０５、Ｃｏｌｏｒｔｅｘ  Ｏｒａｎｇｅ  ２０２、Ｃｏｌｏｒｔｅｘ  Ｒｅｄ１０１、１０３、１１５、１１６、Ｄ３Ｂ、Ｐ−６２５、１０２、Ｈ−１０２４、１０５Ｃ、ＵＦＮ、ＵＣＮ、ＵＢＮ、Ｕ３ＢＮ、ＵＲＮ、ＵＧＮ、ＵＧ２７６、Ｕ４５６、Ｕ４５７、１０５Ｃ、ＵＳＮ、Ｃｏｌｏｒｔｅｘ  Ｍａｒｏｏｎ６０１、Ｃｏｌｏｒｔｅｘ  ＢｒｏｗｎＢ６１０Ｎ、Ｃｏｌｏｒｔｅｘ  Ｖｉｏｌｅｔ６００、Ｐｉｇｍｅｎｔ  Ｒｅｄ  １２２、Ｃｏｌｏｒｔｅｘ  Ｂｌｕｅ５１６、５１７、５１８、５１９、Ａ８１８、Ｐ−９０８、５１０、Ｃｏｌｏｒｔｅｘ  Ｇｒｅｅｎ４０２、４０３、Ｃｏｌｏｒｔｅｘ  Ｂｌａｃｋ  ７０２、Ｕ９０５（山陽色素製）；
Ｌｉｏｎｏｌ  Ｙｅｌｌｏｗ１４０５Ｇ、Ｌｉｏｎｏｌ  Ｂｌｕｅ  ＦＧ７３３０、ＦＧ７３５０、ＦＧ７４００Ｇ、ＦＧ７４０５Ｇ、ＥＳ、ＥＳＰ−Ｓ（東洋インキ製）、
Ｔｏｎｅｒ  Ｍａｇｅｎｔａ  Ｅ０２、Ｐｅｒｍａｎｅｎｔ  ＲｕｂｉｎＦ６Ｂ、Ｔｏｎｅｒ  Ｙｅｌｌｏｗ  ＨＧ、Ｐｅｒｍａｎｅｎｔ  Ｙｅｌｌｏｗ  ＧＧ−０２、Ｈｏｓｔａｐｅａｍ  ＢｌｕｅＢ２Ｇ（ヘキストインダストリ製）；
Ｎｏｖｏｐｅｒｍ  Ｐ−ＨＧ、Ｈｏｓｔａｐｅｒｍ  Ｐｉｎｋ  Ｅ、Ｈｏｓｔａｐｅｒｍ  Ｂｌｕｅ  Ｂ２Ｇ（クラリアント製）；
カーボンブラック＃２６００、＃２４００、＃２３５０、＃２２００、＃１０００、＃９９０、＃９８０、＃９７０、＃９６０、＃９５０、＃８５０、ＭＣＦ８８、＃７５０、＃６５０、ＭＡ６００、ＭＡ７、ＭＡ８、ＭＡ１１、ＭＡ１００、ＭＡ１００Ｒ、ＭＡ７７、＃５２、＃５０、＃４７、＃４５、＃４５Ｌ、＃４０、＃３３、＃３２、＃３０、＃２５、＃２０、＃１０、＃５、＃４４、ＣＦ９（三菱化学製）などが挙げられる。
【０１２３】
顔料の平均粒径は０．０８〜０．５μｍであることが好ましく、顔料の最大粒径は０．３〜１０μｍであることが好ましく、より好ましくは０．３〜３μｍである。顔料の粒径を調整することによって、インクジェット記録ヘッドのノズルの詰まりを抑制し、インクの保存安定性、インク透明性及び硬化感度を維持することができる。
【０１２４】
顔料または染料の含有量は、活性光線硬化型インクジェットインクに対して０．１〜２０質量％であることが好ましく、０．４〜１０質量％であることがより好ましい。顔料または染料の含有量が少なすぎると、得られる画像の発色が十分ではなく、多すぎるとインクの粘度が高くなり、射出性が低下するからである。
【０１２５】
顔料の分散は、例えばボールミル、サンドミル、アトライター、ロールミル、アジテータ、ヘンシェルミキサ、コロイドミル、超音波ホモジナイザー、パールミル、湿式ジェットミル、およびペイントシェーカー等により行うことができる。顔料の分散は、顔料粒子の平均粒子径が、好ましくは０．０８〜０．５μｍ、最大粒子径が好ましくは０．３〜１０μｍ、より好ましくは０．３〜３μｍとなるように行われることが好ましい。顔料の分散は、顔料、分散剤、および分散媒体の選定、分散条件、およびろ過条件等によって、調整される。
【０１２６】
活性光線硬化型インクジェットインクには、顔料の分散性を高めるために、分散剤がさらに含まれていてもよい。分散剤の例には、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、芳香族スルホン酸ホルマリン縮合物塩、ポリオキシエチレンアルキル燐酸エステル、ポリオキシエチレンノニルフェニルエーテル、およびステアリルアミンアセテート等が含まれる。分散剤の市販品の例には、Ａｖｅｃｉａ社のＳｏｌｓｐｅｒｓｅシリーズや、味の素ファインテクノ社のＰＢシリーズ等が含まれる。
【０１２７】
活性光線硬化型インクジェットインクには、必要に応じて分散助剤がさらに含まれていてもよい。分散助剤は、顔料に応じて選択されればよい。
【０１２８】
分散剤および分散助剤の合計量は、顔料に対して１〜５０質量％であることが好ましい。
【０１２９】
活性光線硬化型インクジェットインクには、必要に応じて顔料を分散させるための分散媒体がさらに含まれていてもよい。分散媒体として溶剤がインクに含まれてもよいが、形成された画像における溶剤の残留を抑制するためには、前述のような光重合性化合物（特に粘度の低いモノマー）が分散媒体であることが好ましい。
【０１３０】
［その他の成分］
活性光線硬化型インクジェットインクには、必要に応じて他の成分がさらに含まれていてもよい。他の成分は、上記のカーボンブラック以外の顔料等の他の色材、各種添加剤や他の樹脂等であってよい。添加剤の例には、界面活性剤、レベリング添加剤、マット剤、紫外線吸収剤、赤外線吸収剤、抗菌剤、インクの保存安定性を高めるための塩基性化合物等も含まれる。塩基性化合物の例には、塩基性アルカリ金属化合物、塩基性アルカリ土類金属化合物、アミンなどの塩基性有機化合物などが含まれる。他の樹脂の例には、硬化膜の物性を調整するための樹脂などが含まれ、例えばポリエステル系樹脂、ポリウレタン系樹脂、ビニル系樹脂、アクリル系樹脂、ゴム系樹脂、およびワックス類等が含まれる。
【０１３１】
［活性光線硬化型インクジェットインクの調製方法］
本発明のインクジェット記録方法で用いられる活性光線硬化型インクジェットインクは、少なくとも、ゲル化剤と、光重合性化合物と、光重合開始剤と、必要に応じて色材とを、加熱下、混合して得られる。好ましくは、一部の光重合性化合物に色材（特に顔料）を分散させた顔料分散剤を用意し、顔料分散剤と、他のインク成分と混合する。得られた活性光線硬化型インクジェットインクは、所定のフィルターで濾過することが好ましい。
【０１３２】
２．インクジェット記録装置
本発明のインクジェット記録装置は、本発明のインクジェット記録方法を用いたことを特徴とする装置である。
【０１３３】
本発明の好ましい態様のインクジェット記録装置は、活性光線硬化型インクジェットインクが該記録媒体に着弾する着弾部と、記録媒体に着弾されたインクが活性光線によって照射される照射部と、温度調整機構Ａと、温度調整機構Ｂと、を備え、温度調整機構Ａは、着弾部におけるインクの温度がＴ２（℃）となるように、活性光線硬化型インクジェットインクの温度を調整するよう構成され、かつ、温度調整機構Ｂは、照射部におけるインクの温度がＴ３（℃）となるように、活性光線硬化型インクジェットインクの温度を調整するよう構成されることを特徴とする装置である。
【０１３４】
本発明のインクジェット記録装置において、温度調整機構Ａと温度調整機構Ｂとは、連続的に配置されてもよく、非連続的に配置されてもよいが、非連続的に配置されていることが好ましい。
【０１３５】
本発明のインクジェット記録装置は、ライン記録方式（シングルパス記録方式）のものと、シリアル記録方式のものとがある。本発明のインクジェット記録装置において、求められる画像の解像度や記録速度に応じて選択されればよいが、高速記録の観点では、ライン記録方式（シングルパス記録方式）が好ましい。
【０１３６】
以下、図１〜図４を参照しながら、本発明のライン記録方式（シングルパス記録方式）のインクジェット記録装置について詳細に説明をする。なお、本発明の目的及び主旨を逸脱しない範囲で、本発明のライン記録方式（シングルパス記録方式）のインクジェット記録装置は、図１〜図４に示されるライン記録方式（シングルパス記録方式）のインクジェット記録装置の態様に限定されるものではない。
【０１３７】
図１は、本発明によるインクジェット記録装置の１つの態様である、インクジェット記録装置１０を模式的に示した側面図及び上面図である。図１に示される、インクジェット記録装置１０は、イエローインク用、マゼンタインク用、シアンインク用及びブラックインク用のインクジェット記録ヘッド１４０〜１４３のそれぞれを収容するヘッドキャリッジ１３０〜１３３と、ヘッドキャリッジ１３０〜１３３のそれぞれに接続したインク流路１２０〜１２３と、インク流路１２０〜１２３を通じて供給するインクを貯留するインクタンク１１０〜１１３と、記録媒体１６０の全幅を覆い、かつヘッドキャリッジ１３０〜１３３の（記録媒体の搬送方向）下流側に配置されたＵＶ光源１５０と、記録媒体１６０の下面に配置された温度調整機構Ａと、温度調整機構Ｂと、活性光線硬化型インクジェットインクが記録媒体に着弾する着弾部と、記録媒体に着弾されたインクが活性光線によって照射される照射部と、を有する。
【０１３８】
ヘッドキャリッジ１３０〜１３３は、記録媒体１６０の全幅を覆うように固定配置されており、各色毎（イエローインク、マゼンタインク、シアンインク及びブラックインク）に設けられた複数のインクジェット記録ヘッド１４０〜１４３を収容する。インクジェット記録ヘッド１４０〜１４３にはインクが供給されるようになっている。たとえば、インクジェット記録装置１０に着脱自在に装着された不図示のインクカートリッジ等から、直接又は不図示のインク供給手段によりインクが供給されるようになっていてもよい。
【０１３９】
インクジェット記録ヘッド１４０〜１４３は、各色ごとに、記録媒体１６０の搬送方向に複数配置される。記録媒体１６０の搬送方向に配置されるインクジェット記録ヘッド１４０〜１４３のそれぞれの数は、インクジェット記録ヘッド１４０〜１４３のノズル密度と、印刷画像の解像度によって設定される。例えば、液滴量２ｐｌ、ノズル密度３６０ｄｐｉのインクジェット記録ヘッド１４０〜１４３を用いて１４４０ｄｐｉの解像度の画像を形成する場合には、記録媒体１６０の搬送方向に対して４つのインクジェット記録ヘッド１４０〜１４３をずらして配置すればよい。また、液滴量６ｐｌ、ノズル密度３６０ｄｐｉのインクジェット記録ヘッド１４０〜１４３を用いて７２０×７２０ｄｐｉの解像度の画像を形成する場合には、２つのインクジェット記録ヘッド１４０〜１４３をずらして配置をすればよい。ｄｐｉとは、２．５４ｃｍ当たりのインク液滴（ドット）の数を表す。
【０１４０】
インクタンク１１０〜１１３は、ヘッドキャリッジ１３０〜１３３に、インク流路１２０〜１２３を介して接続されている。インク流路１２０〜１２３は、インクタンク１１０〜１１３中のインクをヘッドキャリッジ１３０〜１３３に供給する経路である。インク液滴を安定して吐出するため、インクタンク１１０〜１１３、インク流路１２０〜１２３、ヘッドキャリッジ１３０〜１３３及びインクジェット記録ヘッド１４０〜１４３のインクを所定の温度に加熱して、ゲル状態を維持する。
【０１４１】
活性光線硬化型インクジェットインクが記録媒体に着弾する着弾部において、温度調整機構Ａによって、活性光線硬化型インクジェットインクの温度が調整されて、インクの温度がＴ２（℃）となる。温度調整機構Ａは、例えばヒーター、ドラム等である。
【０１４２】
ＵＶ光源１５０は、記録媒体１６０の全幅を覆い、かつ、記録媒体１６０の搬送方向についてヘッドキャリッジ１３０〜１３３の下流側に配置されている。ＵＶ光源１５０は、インクジェット記録ヘッド１４０〜１４３により吐出されて、記録媒体１６０に着弾した液滴に光を照射し、液滴を硬化させる。記録媒体に着弾された活性光線硬化型インクジェットインクが活性光線によって照射される照射部において、温度調整機構Ｂによって、活性光線硬化型インクジェットインクの温度が調整されて、照射部におけるインクの温度がＴ３（℃）となる。温度調整機構Ｂは、例えば例えばヒーター、ドラム、空冷用ファン等である。
【０１４３】
図２は、本発明によるインクジェット記録装置の１つの態様である、インクジェット記録装置２０の要部の構成の一例を示す側面図である。図２に示される、インクジェット記録装置２０は、給紙部２１０と、インクジェット記録部２２０と、ＵＶ光源２３０と、加熱用ヒーター２４０と、冷却部２５０、巻き取り部２６０とを有する。
【０１４４】
図３は、本発明によるインクジェット記録装置の１つの態様である、インクジェット記録装置３０の要部の構成の一例を示す側面図である。図３に示される、インクジェット記録装置３０は、給紙部３１０と、インクジェット記録部３２０と、空冷用ファン３３０と、ＵＶ光源３４０と、加熱ドラム３５０と、温度調整用ヒーター３６０と、搬送ローラー３７０、３７１と、巻き取り部３８０とを有する。
【０１４５】
図４は、本発明によるインクジェット記録装置の１つの態様である、インクジェット記録装置４０の要部の構成の一例を示す側面図である。図４に示される、インクジェット記録装置４０は、給紙部４１０と、インクジェット記録部４２０と、ＵＶ光源４３０と、加熱ドラム４４０と、温度調整用ヒーター４６０と、搬送ローラー４７０、４７１と、巻き取り部４８０とを有する。
【０１４６】
図２〜図４のインクジェット記録装置は、インク着弾時とＵＶ露光時のインク温度を調整する機構を備えた記録装置の例である。給紙部から搬送された記録媒体がインクジェット記録部でインク吐出が行われる。この際のインク温度は図２〜図４のようなヒーターもしくは加熱ドラムで制御される。ＵＶ露光時のインク温度は、図２のように金属板をチラー等で冷却させた冷却部を有するもの、図３のように、冷風を送風するファン、あるいは図４のように加熱ドラムから離して自然空冷させる形式でも構わない。インク着弾時、ＵＶ露光時の温度が精密に制御できる範囲においては、いずれの形式でも構わない。なお、硬化後の総インク液滴膜厚は、２〜２５μｍであることが好ましい。「総インク液滴膜厚」とは、記録媒体に描画されたインク液滴膜厚の最大値である。
【実施例】
【０１４７】
以下において、実施例を参照して本発明をより詳細に説明するが、これらの記載によって本発明の範囲は限定して解釈されない。【０１４８】
［顔料分散液の調製］
以下の手順で顔料分散液を調整した。以下２種の化合物をステンレスビーカーに入れ、６５℃のホットプレート上で加熱しながら１時間攪拌溶解した。【０１４９】
ＰＢ８２４（味の素ファインテクノ社製）  ９質量部
トリプロピレングリコールジアクリレート  （ＡＰＧ−２００、新中村化学社製）  ７１質量部【０１５０】
室温まで冷却した後、これに顔料としてＰｉｇｍｅｎｔ  Ｂｌａｃｋ  ７（三菱化学社製、＃５２）２０質量部を加えて、直径０．５ｍｍのジルコニアビーズ２００ｇと共にガラス瓶に入れ密栓し、ペイントシェーカーにて５時間分散処理した後、ジルコニアビーズを除去した。【０１５１】
［インクの調製］
下記の表２に記載されたインクの組成にしたがって、以下に示す各成分と前記顔料分散液とを混合して、８０℃に加熱して攪拌した。加熱下において、ＡＤＶＡＮＴＥＣ社製テフロン（登録商標）３μｍメンブランフィルターで得られた溶液の濾過を行い、インク１〜５を得た。なお、各表の成分の単位は質量％である。【０１５２】
・分子量は８００未満であり、かつＣｌｏｇＰは６．０以上であるゲル化剤
ジステアリルケトン（カオーワックスＴ１：花王社製、分子量  ５２０、ＣｌｏｇＰ  １５以上）
ベヘニン酸ベヘニル（ユニスターＭ−２２２２ＳＬ：日油社製、分子量６４８、ＣｌｏｇＰ  １５以上）
パルミチン酸アミド（ダイヤミッドＫＰ：日本化成社製、分子量  ２５５、ＣｌｏｇＰ  ６．３）
・その他のゲル化剤
Ｎ−ラウロイル−Ｌ−グルタミン酸ジブチルアミド（ＬＧＢＡ：和光純薬社製、分子量  ４３９、ＣｌｏｇＰ  ５．４）【０１５３】
・（メタ）アクリレート化合物Ａ
３ＰＯ変性トリメチロールプロパントリアクリレート（Ｍｉｒａｍｅｒ  Ｍ３６０：Ｍｉｗｏｎ社製、分子量  ４７１、ＣｌｏｇＰ  ４．９）【０１５４】
・その他の光重合性化合物
ポリエチレングリコール＃４００ジアクリレート（ＮＫエステルＡ−４００：新中村化学社製、分子量  ５０８、ＣｌｏｇＰ  ０．５）
６ＥＯ変性トリメチロールプロパントリアクリレート（ＳＲ４９９：ＳＡＲＴＯＭＥＲ社製、分子量  ５６０、ＣｌｏｇＰ  ３．６）【０１５５】
・重合禁止剤
Ｉｒｇａｓｔａｂ  ＵＶ１０：ＢＡＳＦ社製
・光重合開始剤
ＴＰＯ：ＢＡＳＦ社製
Ｉｒｇ８１９：ＢＡＳＦ社製
・界面活性剤
ＫＦ−３５２：信越化学社製【０１５６】
［インク評価］
（ゲル化剤溶解安定性）
１００℃で４時間静置後の溶解状態を目視で観察した。
○：分離、析出なし
×：油玉が表面に集まっている（層分離している）【０１５７】
【表２】
0006451739.tif 000004
【０１５８】
［インクジェット画像形成方法］
実施例および比較例で調製した各インク組成物を、ピエゾ型インクジェットノズルを備えたインクジェット記録ヘッドを有するインクジェット記録装置に装填した。インクジェット記録装置は、図１に示すような温度調整機構を備えており、インク着弾領域と紫外線照射領域におけるインク温度を制御することができるような記録装置を用いた。【０１５９】
インク供給系は、インクタンク、インク流路、インクジェット記録ヘッド直前のサブインクタンク、フィルター付き配管、ピエゾヘッドからなり、インクタンクからヘッド部分までは１００℃になるように加温した。【０１６０】
また、着弾した時のインク温度Ｔ２（℃）と紫外線照射時におけるインク温度Ｔ３（℃）が、下記の表３に記載の値となるように温度調整機構を用いて記録台の温度を制御した。なお、インク着弾領域（着弾部）におけるインク温度および紫外線照射領域（照射部）におけるインク温度は、インク着弾領域（着弾部）における記録媒体の表面温度および紫外線照射領域（照射部）における記録媒体の表面温度と等価である。なお、記録媒体の表面温度の測定は、印画に用いる記録媒体を印画時と同様の搬送速度で搬送させた状態で行い、非接触温度計（ＯＰＴＥＸ社製、ＰＴ−７ＬＤ）を用いて測定した。【０１６１】
ピエゾヘッドは、２ｐｌの液滴になるように電圧を印加し、３６０ｄｐｉの解像度のヘッドを四個用い吐出し、１４４０×１４４０ｄｐｉの単色ベタ画像、３ｐｔ明朝体黒文字、３ｐｔ明朝体白文字（ベタ画像中に白抜き文字）を、Ａ４サイズのコート紙（ＯＫ金藤  米坪量１０４．７ｇ／ｍ２  王子製紙社製）上に形成した。【０１６２】
印字後、Ｐｈｏｓｅｏｎ  Ｔｅｃｈｎｏｌｏｇｙ社製ＬＥＤランプから光を照射して（３９５ｎｍ、８Ｗ／ｃｍ２、ｗａｔｅｒ  ｃｏｏｌｅｄ  ｕｎｉｔ）で硬化した。なお、ランプから記録媒体面までの距離は２０ｍｍ、記録媒体の搬送速度は、４０ｍ／ｓ（光量、３００ｍＪ／ｃｍ２）とした。光量は、紫外線積算光量計（浜松ホトニクス社製、Ｃ９５３６、  Ｈ９９５８）を用いて測定した。【０１６３】
［画像評価］
（白スジ、白抜け）
各インクの画像出力物について、ベタ画像部の白スジ（ピニング不足による液よりでドットが合一）や白ヌケ（ピニングが強すぎてレベリング不足）がないかを目視確認した。
○：白スジや白抜けなし
△：１、２箇所白スジ、白ヌケがあるが、実用上問題ないレベル
×：白スジや白抜けが多数発生【０１６４】
（硬化性）
各インクの画像出力物（単色ベタ画像）について、コート紙で５００ｇの加重をかけて３０回擦った後の画像表面を目視評価した。
○：画像の変化はない
×：著しく画像濃度が低下している。【０１６５】
（光沢性）
出力直後の画像を光沢度計で測定した後、４０℃１カ月サーモで保存し、再度光沢度計で同じ個所の光沢を測定し、保存前後での光沢値変動を評価した。
○：保存前後で光沢値の変動が±５％未満
△：保存前後で光沢値の変動が±５％以上１０％未満で、実用上問題ない
×：保存前後で光沢値の変動が±１０％以上で、実用に耐えない品質【０１６６】
（ゲル化剤の溶解度）
上記の表２におけるインク１〜５について、インク１〜５のそれぞれの願料分散液を除いた成分を表２の水準に従って、それぞれ１００ｇ調液し、これを８０℃にて撹拌混合して完全溶解させた後、表３に示す所定の温度（Ｔ２（℃）またはＴ３（℃））にした。ここに、インク１〜５の各々のインクで添加するゲル化剤をまず０．１ｇ（０．１％）添加し、その温度下で撹拌混合。目視で完全溶解の有無を確認し、溶解した場合には、さらにゲル化剤を０．１ｇ添加（計０．２％）した。この操作を繰り返すことで溶解可能なゲル化剤の最大添加量を、Ｔ２（℃）またはＴ３（℃）における溶解度とした。なお、インク１は２種類のゲル化剤を含むので、都度添加するゲル化剤は、水準表の比率に従うこととし、添加するゲル化剤の総量としては０．１ｇとなるようにした。【０１６７】
（ゲル化温度Ｔ１（℃）の測定）
上記の表２におけるインク１〜５のゲル化温度Ｔ１（℃）は、レオメータにより、インクの動的粘弾性の温度変化を測定することにより求めた。具体的には、インクを１００℃に加熱し、剪断速度１１．７（／ｓ）、降温速度０．１℃／ｓの条件で２０℃まで冷却したときの、粘度の温度変化曲線を得る。ゲル化温度は、粘度の温度変化曲線において、粘度が２００ｍＰａ・ｓとなる温度として求めた。インク１〜５のゲル化温度Ｔ１（℃）の測定結果を下記の表３に示す。【０１６８】
評価結果を下記の表３に示す。【０１６９】
【表３】
0006451739.tif 000005
【０１７０】
上記表３の結果より、本発明のＮｏ．１〜４、６、９、１１、１２、及び１５は、白スジやベタ部の抜けがなく高品質な画像であり、かつ、経時でブルーミングによる光沢変動もみられなかった。【０１７１】
Ｎｏ．1〜５（Ｎｏ．１〜４は本発明であり、Ｎｏ．５は比較例である。）の比較評価から、Ｔ３（℃）における溶解度０．１％未満を満たす温度は４０℃であり、４５℃では溶解度が０．１％以上となりブルーミングによる光沢変動を抑えることはできない。また、Ｎｏ．２（本発明）とＮｏ．６（本発明）の比較評価より、レベリング性の観点からＴ２（℃）の溶解度は０．１％よりも高いことが好ましいことがわかる。Ｎｏ．７（比較例）のように、Ｔ３℃における溶解度が高いと、経時による光沢変化が劣化するだけでなく、硬化性も低下することがわかる。Ｎｏ．８（比較例）では、Ｔ２（℃）がＴ１（℃）よりも高いためにピニング効果を得られず液よりによる白スジが発生してしまった。Ｎｏ．１（本発明）とＮｏ．９（本発明）の比較評価から、Ｔ２（℃）の溶解度が１．０％未満である方が本発明の効果を損なわない範囲でピニング性の効果を高められることがわかる。【０１７２】
Ｎｏ．１０〜１５（Ｎｏ．１１〜１２及び１５は本発明であり、Ｎｏ．１０、１３〜１４は比較例である。）の比較評価から、同じインク組成でも、Ｔ３（℃）を適度に調整することで（ゲル化剤の溶解度が０．１％未満となるように温度制御することで）、白スジや、白抜け、光沢変化を両立させることができる。また、ゲル化剤種の観点からは、分子量が８００未満であって、かつ、ＣｌｏｇＰが６．０以上であるゲル化剤を用いたインク１及び２が光沢変化、画質の観点でより良好になることがわかった。なお、ゲル化剤を含まないインク５については、酸素阻害の影響により硬化性が不十分となってしまい実用に耐えない結果となった。【０１７３】
本発明のＮｏ．１〜４、６、９、１１、１２及び１５のインクジェット記録方法を用いたインクジェット記録装置を使用することによって、活性光線硬化型インクジェットインクのレベリング性とピニング性とが少なくとも維持されながらブルーミングが抑制されて、さらに、少ない光エネルギー照射量で硬化し、かつ、経時におけるブルーミングで画像欠陥が起こらない印字物が得られる。
【産業上の利用可能性】
【０１７４】
本発明のインクジェット記録方法は、ゲル化剤含有の活性光線硬化型インクジェットインクによる、記録媒体への画像形成（インクジェット記録）に好適である。【０１７５】
本出願は、２０１４年４月９日出願の日本国出願番号２０１４−０８０２４４号に基づく優先権を主張する出願であり、当該出願の明細書および図面に記載された内容は本出願に援用される。
【符号の説明】
【０１７６】
１０、２０、３０、４０  インクジェット記録装置
１１０〜１１３  イエローインク、マゼンタインク、シアンインク及びブラックインク用のインクタンク
１２０〜１２３  イエローインク、マゼンタインク、シアンインク及びブラックインク用のヘッドキャリッジ用のインク流路
１３０〜１３３  イエローインク、マゼンタインク、シアンインク及びブラックインク用のヘッドキャリッジ
１４０〜１４３  イエローインク、マゼンタインク、シアンインク及びブラックインク用のインクジェット記録ヘッド
１５０  ＵＶ光源
１６０  記録媒体
２１０、３１０、４１０  給紙部
２２０、３２０、４２０  インクジェット記録部
２３０、３４０、４３０  ＵＶ光源
２４０  加熱用ヒーター
２５０  冷却部
２６０、３８０、４８０  巻き取り部
３３０  空冷用ファン
３５０、４４０  加熱ドラム
３６０、４６０  温度調整用ヒーター
３７０、３７１、４７０、４７１  搬送ローラー
【図１】
0006451739.tif 000006
【図２】
0006451739.tif 000007
【図３】
0006451739.tif 000008
【図４】
0006451739.tif 000009